(57)【特許請求の範囲】
【請求項１】
１個当たりの発光面積が２,５００πμｍ２以下の複数の発光素子が、少なくとも第１の電極および第２の電極が形成された同一基板の実装面上に、少なくとも上記第１の電極および上記第２の電極により規定される位置に１００個以上配置されていると共に、
上記基板は、絶縁のための樹脂が被覆された熱伝導性基板であり、
上記複数の発光素子は、棒状であって、棒状のｎ型半導体コアと、その棒状のｎ型半導体コアの外周を覆うように形成された筒状のｐ型半導体層を有すると共に、上記棒状のｎ型半導体コアと上記筒状のｐ型半導体層との間に上記棒状のｎ型半導体コアを同心状に囲む筒状の発光面を有し、
上記複数の発光素子の発光面積の総和に対して上記基板の実装面の面積が４倍以上となるように、かつ、上記複数の発光素子の長手方向が上記基板の実装面に対して平行になるように、上記複数の発光素子が上記基板の実装面上に分散して配置されていることを特徴とする発光装置。
【請求項２】
１個当たりの発光面積が６２５πμｍ２以下の複数の発光素子が、少なくとも第１の電極および第２の電極が形成された同一基板の実装面上に、少なくとも上記第１の電極および上記第２の電極により規定される位置に１００個以上配置されていると共に、
上記複数の発光素子は、棒状であって、棒状のｎ型半導体コアと、その棒状のｎ型半導体コアの外周を覆うように形成された筒状のｐ型半導体層を有すると共に、上記棒状のｎ型半導体コアと上記筒状のｐ型半導体層との間に上記棒状のｎ型半導体コアを同心状に囲む筒状の発光面を有し、
上記複数の発光素子の発光面積の総和に対して上記基板の実装面の面積が４倍以上となるように、かつ、上記複数の発光素子の長手方向が上記基板の実装面に対して平行になるように、上記複数の発光素子を上記基板の実装面上に分散して配置することによって、上記複数の発光素子の発光時における発光面の中心温度と発光面の端部温度の差が略ゼロであることを特徴とする発光装置。
【請求項３】
請求項１に記載の発光装置において、
上記発光素子１個当たりの発光面の面積は６２５πμｍ２以下であることを特徴とする発光装置。
【請求項４】
請求項１から３までのいずれか１つに記載の発光装置において、
上記複数の発光素子は、発光ダイオードであって、
上記基板上に所定の間隔をあけて形成された上記第１の電極と上記第２の電極との間に上記複数の発光ダイオードが接続され、
上記複数の発光ダイオードは、上記第１の電極にアノードが接続されると共に上記第２の電極にカソードが接続された発光ダイオードと、上記第１の電極にカソードが接続されると共に上記第２の電極にアノードが接続された発光ダイオードとが混在して上記基板上に配置され、
交流電源によって上記第１の電極と上記第２の電極との間に交流電圧を印加して上記複数の発光ダイオードが駆動されることを特徴とする発光装置。
【請求項５】
請求項１から４までのいずれか１つに記載の発光装置において、
上記基板が放熱板上に取り付けられていることを特徴とする発光装置。
【請求項６】
請求項１から５までのいずれか１つに記載の発光装置を備えたことを特徴とする照明装置。
【請求項７】
請求項１から５までのいずれか１つに記載の発光装置を備えたことを特徴とするバックライト。
【発明の詳細な説明】
【技術分野】
【０００１】
この発明は、発光装置、照明装置およびバックライトに関する。
【背景技術】
【０００２】
従来、発光装置としては、図３６に示すように、リードフレーム７０１が実装されたパッケージ基板７００に１個(または数個)のＬＥＤチップ７１０を実装して、ＬＥＤチップ７１０のｎ型電極７０５とｐ型電極７０６をボンディングワイヤ７１１,７１２によりリードフレーム７０１に夫々接続した後、反射板７２１で囲まれたＬＥＤチップ７１０上に蛍光体を含む樹脂７２２を充填し、さらにその蛍光体を含む樹脂７２２上に透明樹脂７２３を充填したものがある(例えば、非特許文献１参照)。上記ＬＥＤチップ７１０は、サファイア基板７０２上にＧaＮからなる半導体層７０３が積層され、その半導体層７０３に活性層７０４を有する。
【０００３】
ここで、従来の発光装置であるＬＥＤの放熱方法について、より模式化した図３７を用いて説明する。通常、ＬＥＤチップの大きさは、例えば１辺が５００μｍの正方形状で厚さが１０μｍである(発光面積２５０,０００μｍ２(＝５００μｍ×５００μｍ))。ＬＥＤチップの大きさは、ＬＥＤチップからの熱を効率的に逃がす働きをする熱伝導性基板８０１の厚さ(例えば１００μｍ)より十分大きい。この場合、発光により生じた熱は、図３７の断面模式図に示すように、ＬＥＤチップ８０２の周辺部を除いて樹脂基板８００側に向かってほぼ垂直方向に流出する。なお、熱伝導性基板８０１は、金属膜や、絶縁膜をコーティングした金属膜が用いられる。
【０００４】
このＬＥＤチップ８０２の周辺部では、熱伝導性基板８０１において横方向の熱の流出が許されるために熱流出量が大きくなる。このとき、ＬＥＤチップ８０２の活性層領域(発光層領域)では、周辺部に比べて中央の領域が高温となるため、活性層の温度が上昇して発光効率が低下し、または近接する透明樹脂や蛍光体が劣化して寿命が短くなるという問題がある。
【０００５】
また、上記１個(または数個)のＬＥＤチップが搭載された発光装置では、ＬＥＤチップ毎の明るさのばらつきがそのまま発光装置の明るさのばらつきになるため、発光装置の歩留まりが悪いという問題がある。
【０００６】
さらに、上記発光装置では、図３９の断面模式図に示すように、基板９００上に実装されたＬＥＤチップ９０１の領域に光束が集中するため、ＬＥＤチップ９０１を覆う樹脂９０２が劣化して発光効率が低下すると共に寿命が短くなるという問題がある(図３９では熱伝導性基板を省略)。
【先行技術文献】
【非特許文献】
【０００７】
【非特許文献１】村上元著、「第１３回 ＬＥＤ・ＬＤ用 半導体パッケージ技術の変遷」、Semiconductor FPD World、プレスジャーナル社、２００９年５月号、ｐ．１１４〜１１７  (図５)
【発明の概要】
【発明が解決しようとする課題】
【０００８】
そこで、この発明の課題は、発光時の温度上昇を抑制しつつ発光を分散させることにより、明るさのばらつきが少なくかつ長寿命化と高効率化が実現できる発光装置を提供することにある。
【０００９】
また、この発明のもう１つ課題は、上記発光装置を用いることにより明るさのばらつきが少なくかつ長寿命化と高効率化が実現できる照明装置を提供することにある。
【００１０】
また、この発明のもう１つ課題は、上記発光装置を用いることにより明るさのばらつきが少なくかつ長寿命化と高効率化が実現できるバックライトを提供することにある。
【課題を解決するための手段】
【００１１】
上記課題を解決するため、この発明の発光装置は、
１個当たりの発光面積が２,５００πμｍ２以下の複数の発光素子が、少なくとも第１の電極および第２の電極が形成された同一基板の実装面上に、少なくとも上記第１の電極および上記第２の電極により規定される位置に１００個以上配置されていると共に、
上記基板は、絶縁のための樹脂が被覆された熱伝導性基板であり、
上記複数の発光素子は、棒状であって、棒状のｎ型半導体コアと、その棒状のｎ型半導体コアの外周を覆うように形成された筒状のｐ型半導体層を有すると共に、上記棒状のｎ型半導体コアと上記筒状のｐ型半導体層との間に上記棒状のｎ型半導体コアを同心状に囲む筒状の発光面を有し、
上記複数の発光素子の発光面積の総和に対して上記基板の実装面の面積が４倍以上となるように、かつ、上記複数の発光素子の長手方向が上記基板の実装面に対して平行になるように、上記複数の発光素子が上記基板の実装面上に分散して配置されていることを特徴とする。
【００１２】
ここで、上記複数の発光素子は、基板に直接接しているか、または、基板に熱伝導体を介して接しており、その両方の接し方をした発光素子が組み合わされていてもよい。
【００１３】
上記構成によれば、１個当たりの発光面の面積が２,５００πμｍ２以下の複数の発光素子を同一基板の実装面上に配置することによって、発光素子が基板に直接接した状態(または熱伝導体を介して間接的に接した状態)では、発光面の中心部においても基板側への横方向の熱流出が行われて、発光面の中心部を含めて発光素子の温度が低下するので、発光時の温度上昇が抑制される。そして、そのような微細な発光素子を同一基板の実装面上に１００個以上配置することにより、明るさばらつきを有する複数の発光素子を集合したときの全体の明るさのばらつきを、１つの発光素子の明るさばらつきの１／１０以下に低減できる。上記発光素子の温度上昇による発光効率の低下量は素子毎にばらつくが、発光素子の１個当たりの発光面の面積を２,５００πμｍ２以下にすることより温度上昇が抑制されて、発光効率の低下量のばらつきが抑制されるので、微細な発光素子を１００個以上用いることによる明るさばらつきの低減効果がさらに高まる。さらに、発光素子を微小化して、同一基板上に分散させて配置することによって、例えば１個の発光素子と同等の光量を複数の微細な発光素子で得つつ、樹脂に照射される光が分散されて光強度を弱めることができ、樹脂の劣化を抑制して長寿命化が図れる。これにより、発光時の温度上昇を抑制しつつ発光を分散させることにより、明るさのばらつきが少なくかつ長寿命化と高効率化が実現できる。
また、複数の発光素子の発光面積の総和に対して４倍以上の面積の基板の実装面上に複数の発光素子を分散して配置することによって、発光により発光素子に生じた熱の基板側への横方向の流出が効率よく行われると共に温度分布が均一になるため、発光時の温度上昇がさらに抑制され、より長寿命化、高効率化が図れる。
また、例えば、図４０,図４１に示すように、１個当たりの発光面の面積が２,５００πμｍ２以下の平坦な正方形(一辺の長さａ)の発光面を有する発光素子９１０を、正方形状の基板９００上に分散して配置する。このとき、１個あたりの発光素子９１０の発光面積(ａ２)に対して、１個の発光素子９１０が占有する基板９００の面積を４倍(４ａ２)にすると、従来の図３９に示す１つの発光素子(ＬＥＤチップ９０１)に比べて、図４０,図４１に示すように、互いに隣接する発光素子９１０間の距離を十分に確保しつつ、発光素子９１０の発光を分散させて光強度を弱めて、樹脂９１２の劣化を抑制することができる。
また、棒状の複数の発光素子の長手方向が基板の実装面に対して平行になるように、複数の発光素子を基板の実装面上に配置することによって、径方向に対して軸方向(長手方向)の長さの比を大きくできるので、発光素子の発光面の面積が同じ条件では発光面が平坦な正方形のときよりも基板側への横方向の熱流出が効率よく行われ、発光時の温度上昇がさらに抑制され、より長寿命化、高効率化が図れる。
また、棒状の発光素子が、棒状のｎ型半導体コアを同心状に囲む筒状の発光面を有することによって、１個当たりの発光面の面積が２,５００πμｍ２以下の複数の発光素子が同一基板の実装面上に１００個以上配置されているという条件の範囲内で、発光素子１個あたりの発光面の面積が増大し、所定の明るさを得るための発光素子数を削減することができ、コストを削減できる。
また、この発明の発光装置は、
１個当たりの発光面積が６２５πμｍ２以下の複数の発光素子が、少なくとも第１の電極および第２の電極が形成された同一基板の実装面上に、少なくとも上記第１の電極および上記第２の電極により規定される位置に１００個以上配置されていると共に、
上記複数の発光素子は、棒状であって、棒状のｎ型半導体コアと、その棒状のｎ型半導体コアの外周を覆うように形成された筒状のｐ型半導体層を有すると共に、上記棒状のｎ型半導体コアと上記筒状のｐ型半導体層との間に上記棒状のｎ型半導体コアを同心状に囲む筒状の発光面を有し、
上記複数の発光素子の発光面積の総和に対して上記基板の実装面の面積が４倍以上となるように、かつ、上記複数の発光素子の長手方向が上記基板の実装面に対して平行になるように、上記複数の発光素子を上記基板の実装面上に分散して配置することによって、上記複数の発光素子の発光時における発光面の中心温度と発光面の端部温度の差が略ゼロであることを特徴とする。
上記構成によれば、１個当たりの発光面の面積が６２５πμｍ２以下の複数の発光素子を同一基板の実装面上に配置することによって、発光素子が基板に直接接した状態(または熱伝導体を介して間接的に接した状態)では、発光面の中心部においても基板側への横方向の熱流出が行われて、発光面の中心部を含めて発光素子の温度が低下するので、発光時の温度上昇が抑制される。そして、そのような微細な発光素子を同一基板の実装面上に１００個以上配置することにより、明るさばらつきを有する複数の発光素子を集合したときの全体の明るさのばらつきを、１つの発光素子の明るさばらつきの１／１０以下に低減できる。上記発光素子の温度上昇による発光効率の低下量は素子毎にばらつくが、発光素子の１個当たりの発光面の面積を６２５πμｍ２以下にすることより温度上昇が抑制されて、発光効率の低下量のばらつきが抑制されるので、微細な発光素子を１００個以上用いることによる明るさばらつきの低減効果がさらに高まる。さらに、発光素子を微小化して、同一基板上に分散させて配置することによって、例えば１個の発光素子と同等の光量を複数の微細な発光素子で得つつ、樹脂に照射される光が分散されて光強度を弱めることができ、樹脂の劣化を抑制して長寿命化が図れる。これにより、発光時の温度上昇を抑制しつつ発光を分散させることにより、明るさのばらつきが少なくかつ長寿命化と高効率化が実現できる。
また、複数の発光素子の発光面積の総和に対して４倍以上の面積の基板の実装面上に複数の発光素子を分散して配置することによって、発光により発光素子に生じた熱の基板側への横方向の流出が効率よく行われると共に温度分布が均一になるため、発光時の温度上昇がさらに抑制され、より長寿命化、高効率化が図れる。
また、棒状の複数の発光素子の長手方向が基板の実装面に対して平行になるように、複数の発光素子を基板の実装面上に配置することによって、径方向に対して軸方向(長手方向)の長さの比を大きくできるので、発光素子の発光面の面積が同じ条件では発光面が平坦な正方形のときよりも基板側への横方向の熱流出が効率よく行われ、発光時の温度上昇がさらに抑制され、より長寿命化、高効率化が図れる。
また、棒状の発光素子が、棒状のｎ型半導体コアを同心状に囲む筒状の発光面を有することによって、１個当たりの発光面の面積が６２５πμｍ２以下の複数の発光素子が同一基板の実装面上に１００個以上配置されているという条件の範囲内で、発光素子１個あたりの発光面の面積が増大し、所定の明るさを得るための発光素子数を削減することができ、コストを削減できる。
【００１４】
また、一実施形態の発光装置では、上記発光素子１個当たりの発光面の面積は６２５πμｍ２以下である。
【００１５】
上記実施形態によれば、１個当たりの発光面の面積が６２５πμｍ２以下の複数の発光素子を同一基板の実装面上に配置することによって、発光面の中心部における基板側への横方向の熱流出が極めて効率的に行なわれる。したがって、発光時の温度上昇が顕著に抑制され、更なる発光装置の長寿命化と高効率化が実現する。
【００１６】
【００１７】
【００１８】
【００１９】
【００２０】
また、一実施形態の発光装置では、
上記複数の発光素子は、発光ダイオードであって、
上記基板上に所定の間隔をあけて形成された上記第１の電極と上記第２の電極との間に上記複数の発光ダイオードが接続され、
上記複数の発光ダイオードは、上記第１の電極にアノードが接続されると共に上記第２の電極にカソードが接続された発光ダイオードと、上記第１の電極にカソードが接続されると共に上記第２の電極にアノードが接続された発光ダイオードとが混在して上記基板上に配置され、
交流電源によって上記第１の電極と上記第２の電極との間に交流電圧を印加して上記複数の発光ダイオードが駆動される。
【００２１】
上記実施形態によれば、多数の発光ダイオードに対してアノードとカソードの向きを揃えて配置する必要がなく、工程を簡略化できる。また、上記第１,第２の電極間に接続する複数の発光ダイオードの極性を揃えて配列する必要がないので、製造時に複数の発光ダイオードの極性(向き)を揃える工程が不要となり工程を簡略化できる。また、発光ダイオードの極性(向き)を識別するために、発光ダイオードにマークを設ける必要がなく、極性識別のために発光ダイオードを特別な形状にする必要がなくなる。よって、発光ダイオードの製造工程を簡略化でき、製造コストも抑えることができる。なお、発光ダイオードのサイズが小さな場合や発光ダイオードの個数が多い場合、極性を揃えて発光ダイオードを配列するものに比べて、上記製造工程を格段に簡略化できる。
【００２２】
また、一実施形態の発光装置では、
上記基板が放熱板上に取り付けられている。
【００２３】
上記実施形態によれば、基板を放熱板上に取り付けることによって、さらに放熱効果が向上する。
【００２４】
また、この発明の照明装置では、
上記のいずれか１つの発光装置を備えたことを特徴とする。
【００２５】
上記構成によれば、上記発光装置を用いることにより、明るさのばらつきが少なくかつ長寿命化と高効率化が実現できる。
【００２６】
また、この発明のバックライトでは、
上記のいずれか１つの発光装置を備えたことを特徴とする。
【００２７】
上記構成によれば、上記発光装置を用いることにより、明るさのばらつきが少なくかつ長寿命化と高効率化が実現できる。
【発明の効果】
【００２８】
以上より明らかなように、この発明の発光装置によれば、発光時の温度上昇を抑制しつつ発光を分散させることにより、明るさのばらつきが少なくかつ長寿命で高効率な発光装置を実現することができる。
【００２９】
また、この発明の照明装置によれば、上記発光装置を用いることにより明るさのばらつきを低減できると共に、長寿命化と高効率化が実現できる。
【００３０】
また、この発明のバックライトによれば、上記発光装置を用いることにより明るさのばらつきを低減できると共に、長寿命化と高効率化が実現できる。
【図面の簡単な説明】
【００３１】
【図１】図１はこの発明の第１実施形態の発光装置に用いられる発光素子の製造方法の工程図である。
【図２】図２は図１に続く工程図である。
【図３】図３は図２に続く工程図である。
【図４】図４はこの発明の第２実施形態の発光装置に用いられる発光素子の製造方法の工程図である。
【図５】図５は図４に続く工程図である。
【図６】図６は図５に続工程図である。
【図７】図７は図６に続く工程図である。
【図８】図８は図７に続く工程図である。
【図９】図９は図８に続く工程図である。
【図１０】図１０は図９に続く工程図である。
【図１１】図１１は図１０に続く工程図である。
【図１２】図１２は図１１に続く工程図である。
【図１３】図１３は図１２に続く工程図である。
【図１４】図１４は図１３に続く工程図である。
【図１５】図１５は図１４に続く工程図である。
【図１６】図１６は図１５に続く工程図である。
【図１７】図１７は図１６に続く工程図である。
【図１８】図１８はこの発明の第３実施形態の発光装置に用いる絶縁性基板の平面図である。
【図１９】図１９はは図１８のXIX−XIX線から見た断面模式図である。
【図２０】図２０は上記棒状構造発光素子を配列する原理を説明する図である。
【図２１】図２１は上記棒状構造発光素子を配列するときに電極に与える電位を説明する図である。
【図２２】図２２は上記棒状構造発光素子を配列した絶縁性基板の平面図である。
【図２３】図２３はこの発明の第４実施形態の発光装置の製造方法の工程図である。
【図２４】図２４は図２３に続く工程図である。
【図２５】図２５は図２４に続く工程図である。
【図２６】図２６はこの発明の第５実施形態の発光装置の製造方法の工程図である。
【図２７】図２７は図２６に続く工程図である。
【図２８】図２８は図２７に続く工程図である。
【図２９】図２９は図２８に続く工程図である。
【図３０】図３０は図２９に続く工程図である。
【図３１】図３１は図３０に続く工程図である。
【図３２】図３２はこの発明の第６実施形態の照明装置に用いられる発光装置の平面図である。
【図３３】図３３は上記発光装置の側面図である。
【図３４】図３４は上記発光装置を用いた照明装置の一例としてのＬＥＤ電球の側面図である。
【図３５】図３５はこの発明の第７実施形態の発光装置を用いたバックライトの平面図である。
【図３６】図３６は従来の発光装置の断面図である。
【図３７】図３７は従来の発光装置の熱流出を説明するための断面模式図である。
【図３８】図３８はこの発明の発光装置の熱流出を説明するための断面模式図である。
【図３９】図３９は従来の発光装置の断面模式図である。
【図４０】図４０はこの発明の発光装置の断面模式図である。
【図４１】図４１はこの発明の発光装置の平面模式図である。
【図４２】図４２は熱シミュレーションに用いたモデルを示す図である。
【図４３】図４３はＬＥＤチップの直径に対する各部の温度を示す図である。
【図４４】図４４はＬＥＤチップの直径に対する発光面の中心温度を示す図である。
【図４５】図４５はＬＥＤチップの直径に対する発光面の中心温度と発光面の端部温度の差を示す図である。
【図４６】図４６(a)は発光素子の発光面が平坦な円形状である場合を説明する図であり、図４６(b)は発光素子の発光面が平坦な正方形状である場合を説明する図であり、図４６(c)は円に対して面積を一定にしたままで微小な変形を加えた場合を説明する図である。
【発明を実施するための形態】
【００３２】
まず、この発明の発光装置、照明装置およびバックライトの実施の形態を説明する前に、この発明の発光装置の特徴について説明する。
【００３３】
この発明の発光装置は、１個当たりの発光面の面積が２,５００πμｍ２以下(より好ましくは６２５πμｍ２以下)の複数の発光素子が同一基板の実装面上に１００個以上配置されていることを特徴としており、上記複数の発光素子は、円形状、楕円状、正方形状、矩形状、多角形状などの平坦な発光面を有する発光素子に限らず、筒状、畝状、半球状などの曲面で形成された発光面を有する発光素子であってもよい。
【００３４】
例えば、同一基板の実装面上に１００個以上配置された複数の発光素子の発光面が平坦な円形状である場合、発光面の直径が１００μｍ(面積２,５００πμｍ２＝π×５０×５０μｍ２)を下回ると、発光素子の発光面の任意の点から外縁までの距離が５０μｍ未満となって、発光面の中心部においても基板側への横方向の熱流出が行われる。それゆえ、発光面の中心部を含めて発光素子の温度が低下するので、発光時の温度上昇が抑制される。図３８に発光素子８０３の発光面の直径が１００μｍ未満のときの熱流出を示しており、図３８に示すように、発光素子８０３の発光面の中心部においても基板側への横方向の熱流出が行われる。
【００３５】
次に、熱シミュレーションにより、平坦な円形状の発光面を持つ発光素子の動作時の温度を示す。図４２は、シミュレーションに用いたモデルを示している。熱伝導性基板８５０は、ＬＥＤを実装する一般的な基板を想定しており、厚さ５０μｍのアルミニウム基板８５１に、厚さ５０μｍの絶縁のための樹脂コーティング８５２が被覆されている。熱導電性基板８５０は直径１０ｃｍとした。樹脂コーティング８５２上には、厚さ１０μｍのサファイア基板上にＧaＮからなる発光層が形成された、直径φのＬＥＤチップ８５３が配置されている。ここで、樹脂コーティング８５２上に配置されるＬＥＤチップ８５３の発光面の総面積(４００００πμｍ２)は、常に一定になるように制約を課した。すなわち、ＬＥＤチップ８５３の直径φが１／２となったときは、ＬＥＤチップ８５３の数を４倍に増やし、樹脂コーティング８５２上に略均等に配置した。これは、ＬＥＤチップ８５３の直径φを変えても、発生する熱量を等しくするためである。熱導電性基板８５０は熱抵抗Ｒｔｈで室温(２７℃)の外界と接続されている。この熱抵抗Ｒｔｈは、熱伝導性基板８５０の下に敷かれる樹脂基板、放熱経路に設置される金属、放熱フィン、および放熱フィンから大気への各熱抵抗を反映するものである。
【００３６】
熱シミュレーションに用いた熱伝導率は、アルミニウム基板８５１が２３７Ｗ／ｍＫ、樹脂コーティング８５２が０．５Ｗ／ｍＫ、サファイア基板が３５Ｗ／ｍＫである。熱抵抗Ｒｔｈは７５℃／Ｗとした。発光面の発熱密度は１０６Ｗ／ｍ２とした。
【００３７】
図４３は、熱シミュレーションにより求めた各部の温度を示すグラフである。図４３において、「◆」は定常状態での発光面の中心温度(図４２のＡでの温度)、「×」は発光面の端部温度(図４２のＢでの温度)、「■」は基板温度(ＬＥＤチップ８５３の直下におけるアルミニウム基板８５１の温度(図４２のＣでの温度)であり、ＬＥＤチップ８５３の直径φ依存を示す。ここで、基板温度は直径φが変わってもそれほど変化していないが、これは総発熱量を一定としたためである。
【００３８】
図４４は、発光面の中心温度のみを表示したグラフである。ここで、ＬＥＤチップ８５３の直径が１００μｍ(面積２,５００πμｍ２＝π×５０×５０μｍ２)以下になると、発光面の中心温度が急速に低下することがわかる(図４４の点線で示す発光面の中心温度の低下傾向よりも温度低下が顕著になる)。これは、発光面の中心部においても基板側への横方向の熱流出が行われること、すなわち図３８に表した状態が実現していることを示唆している。発光面の中心温度とは、すなわち発光素子のなかで最も高温の部分であるから、この温度を下げることは、発光素子の効率を向上させ、周囲の樹脂や蛍光体の劣化を抑制して長寿命化させたりできることを意味する。
【００３９】
図４５は、発光面の中心温度と発光面の端部温度の差を表示したグラフである。光面の中心温度と発光面の端部温度の差は、発光面の中心付近でどの程度熱がこもっているかを示す指標となる。ここで、ＬＥＤチップ８５３の直径が５０μｍ(面積６２５πμｍ２＝π×２５×２５μｍ２)以下となると、発光面の中心温度と発光面の端部温度の差がほぼ０となることがわかる(図４４の点線で示す発光面の中心温度の低下傾向よりも温度低下がさらに顕著になる)。すなわち、ＬＥＤチップ８５３の直径が５０μｍ以下のとき、発光面の中心付近で全く熱がこもらず、基板側への横方向の熱流出が極めて効率的に行なわれることを示している。したがって、発光時の温度上昇が顕著に抑制され、更なる発光装置の長寿命化と高効率化が実現する。
【００４０】
ここまで、発光素子の発光面が平坦な円形状である場合を説明した(図４６(ａ)参照)。次に、発光素子が平坦であって任意の形状をしている場合を考える。例えば、発光素子の発光面が平坦な正方形状である場合、図４６(ｂ)に示すように、発光面の一辺が５０√πμｍ(面積２,５００πμｍ２＝５０√π×５０√πμｍ)とするとき、発光素子の発光面の任意の点から外縁までの最短距離が４４．３１μｍ未満となって、発光面の中心部においても基板側への横方向の熱流出が行われる。また、図４６(ｃ)に示すように、円に対して面積を一定にしたまま、いかなる微小な変形を加えても、円の中心から外縁までの最短距離は短くなる。すなわち、発光素子の発光面が同一面積であれば平坦な円形状であるときが最も熱が逃げにくく、発光面の面積が２,５００πμｍ２以下であれば、楕円状、正方形状、矩形状、多角形状などの他の平坦な発光面では、発光素子の発光面の任意の点から外縁までの最短距離が必ず５０μｍ未満となって、発光面の中心部においても基板側への横方向の熱流出が行われるので、発光時の温度上昇が抑制される。
【００４１】
さらに、例えば、上記複数の発光素子が棒状であってかつ発光面が円筒状である場合、発光素子の長手方向が基板の実装面に対して平行になるように、発光素子を基板の実装面上に配置することによって、発光素子の発光面の任意の点から外縁までの距離は、平坦な発光面よりもはるかに短くなって発光面のどの点においても基板側への横方向(軸の両側)の熱流出が行われるので、発光時の温度上昇が効果的に抑制される。
【００４２】
そして、そのような微細な発光素子を同一基板の実装面上に１００個以上配置することにより、所望の光量を得て、かつ、発光時の温度上昇を抑制することができる。
【００４３】
また、通常、発光素子毎の明るさばらつきは、順方向電圧(Ｖｆ)のばらつきにより５０％に達することもある。従来は、点灯試験によりスペックを外れた発光素子を排除したり、同様な明るさの発光素子にグループ分けして使用したりしていた。しかしながら、Ｘ％の明るさばらつきを有する発光素子をｎ個集合したとき、全体の明るさのばらつきは、Ｙ＝Ｘ／√ｎ[％]となる。すなわち、ｎ＝１００のとき、夫々の発光素子が５０％のばらつきをもっていても全体の明るさのばらつきは１／１０の５％となってスペックを満たすことができる。これにより、夫々の発光素子の点灯試験が不要となり、コストを削減できる。
【００４４】
また、従来は発光素子が発する光により発光素子を覆う樹脂が劣化し、寿命が短いという問題があったが、この発明では、発光素子を微小化し、同一基板の実装面上に分散させて配置することによって、例えば１個の発光素子と同等の光量を複数の微細な発光素子で得つつ、樹脂に照射される光が分散されて光強度を弱めることができ、樹脂の劣化を抑制して長寿命化が図れる。
【００４５】
このようにして、この発明の発光装置では、発光時の温度上昇を抑制しつつ発光を分散させることにより、明るさのばらつきが少なくかつ長寿命化と高効率化が実現できる。
【００４６】
以下、この発明の発光装置、照明装置およびバックライトを図示の実施の形態により詳細に説明する。この実施形態では、Ｓiをドープしたｎ型ＧaＮとＭgをドープしたｐ型ＧaＮとを用いるが、ＧaＮにドーピングする不純物はこれに限らない。
【００４７】
〔第１実施形態〕
図１〜図３はこの発明の第１実施形態の発光装置に用いられる発光素子の製造方法の工程図を示している。図１に示すｎ型ＧaＮ基板１上に、図２に示すように、エピタキシャル成長によりｐ型ＩnＧaＮからなる量子井戸層２を成膜した後、上記量子井戸層２上にエピタキシャル成長によりｐ型ＧaＮ層３を成膜する。
【００４８】
次に、図３に示すように、量子井戸層２とｐ型ＧaＮ層３が形成されたｎ型ＧaＮ基板１を、ダイシングにより発光素子の一例としての複数の半導体チップ１０に分割する。この分割された半導体チップ１０は、１辺が５０√πμｍ以下の正方形状で厚さが１０μｍとし、発光面が平坦な正方形状をしている。ここで、１個当たりの半導体チップ１０の発光面積は２,５００πμｍ２(＝５０√π×５０√πμｍ)以下(より好ましくは６２５πμｍ２以下)となる。また、量子井戸層２は、ＩnＧaＮ層とｐ型ＧaＮ層の間に電子ブロック層としてｐ型ＡlＧaＮ層を入れてもよい。また、ＧaＮの障壁層とＩnＧaＮの量子井戸層を交互に積層した多重量子井戸構造であってもよい。
【００４９】
そして、この第１実施形態の発光装置では、図３に示す半導体チップ１０を同一基板の実装面上に略均等に分散して１００個以上配置する。
【００５０】
上記発光装置によれば、１個当たりの発光面の面積が２,５００πμｍ２以下(より好ましくは６２５πμｍ２以下)の複数の半導体チップ１０を同一基板の実装面上に配置することによって、発光面の中心部においても基板側への横方向の熱流出が行われて、発光面の中心部を含めて発光素子の温度が低下するので、発光時の温度上昇が抑制される。そして、そのような微細な半導体チップ１０を同一基板の実装面上に１００個以上配置することにより、明るさばらつきを有する複数の半導体チップ１０を集合したときの全体の明るさのばらつきを、１つの半導体チップ１０の明るさばらつきの１／１０以下に低減できる。上記半導体チップ１０の温度上昇による発光効率の低下量は素子毎にばらつくが、半導体チップ１０の１個当たりの発光面の面積を２,５００πμｍ２以下(より好ましくは６２５πμｍ２以下)にすることより温度上昇が抑制されて、発光効率の低下量のばらつきが抑制されるので、微細な半導体チップ１０を１００個以上用いることによる明るさばらつきの低減効果がさらに高まる。
【００５１】
さらに、半導体チップ１０を微小化して、同一基板の実装面上に分散させて配置することによって、例えば１個の発光素子と同等の光量を複数の微細な半導体チップ１０で得つつ、樹脂に照射される光が分散されて光強度を弱めることができ、樹脂の劣化を抑制して長寿命化が図れる。
【００５２】
このようにして、上記発光装置によれば、発光時の温度上昇を抑制しつつ発光を分散させることにより、明るさのばらつきが少なくかつ長寿命化と高効率化が実現することができる。
【００５３】
ここで、複数の半導体チップ１０の発光面積の総和に対して４倍以上の面積の基板上に複数の発光素子を略均等に分散して配置することによって、発光により発光素子に生じた熱の横方向への流出が効率よく行われるため、発光時の温度上昇がさらに抑制され、より長寿命化、高効率化が図れる。
【００５４】
上記第１実施形態では、発光面が平坦な正方形状の発光素子を用いたが、この発明の発光素子はこれに限らず、円形状、楕円状、矩形状、多角形状などの平坦な発光面を有する発光素子でもよい。
【００５５】
〔第２実施形態〕
図４〜図１７はこの発明の第２実施形態の発光素子の製造方法を順に示す工程図である。
【００５６】
この第２実施形態では、まず、図４に示すように、用意したサファイア基板１０１を洗浄する。
【００５７】
次に、図５に示すように、サファイア基板１０１上にｎ型ＧaＮ膜１０２を成膜する。
【００５８】
次に、図６に示すように、ｎ型ＧaＮ膜１０２上にマスク層１０３をデポジションによって形成する。このマスク層１０３は、例えば、ＳiＮまたはＳiＯ２で作製される。
【００５９】
次に、上記マスク層１０３上にレジスト層１０５を塗布し、露光および現像(デベロップ)を行い、さらに、ドライエッチングを行って、図７に示すように、レジスト層１０５およびマスク層１０３に穴１０５Ａ,１０３Ａを形成する。この穴１０５Ａ,１０３Ａによって、ｎ型ＧaＮ膜１０２の一部１０２Ａが露出している。上記マスク層１０３が成長マスクとなり、マスク層１０３に形成された穴１０３Ａが成長穴となる。
【００６０】
次に、触媒金属形成工程において、図８に示すように、レジスト層１０５上および穴１０３Ａに露出したｎ型ＧaＮ膜１０２の一部１０２Ａ上に触媒金属１０６を蒸着(デポジション)させる。この触媒金属１０６としては、例えば、Ｎi、Ｆeなどを採用できる。
【００６１】
次に、リフトオフにより、レジスト層１０５およびレジスト層１０５上の触媒金属１０６を除去し、図９に示すように、ｎ型ＧaＮ膜１０２の一部１０２Ａ上の触媒金属１０６を残し、次に、洗浄を行う。
【００６２】
次に、半導体コア形成工程において、図１０に示すように、ＭＯＣＶＤ(Metal Organic Chemical Vapor Deposition：有機金属気相成長)装置を用いて、ｎ型ＧaＮを結晶成長させて触媒金属１０６の存在下で断面ほぼ六角形の棒状の半導体コア１０７を形成する。この棒状の半導体コア１０７は、例えば、長さ２５μｍに成長させる。成長温度を８００℃程度に設定し、成長ガスとしてトリメチルガリウム(ＴＭＧ)およびアンモニア(ＮＨ３)を使用し、ｎ型不純物供給用にシラン(ＳiＨ４)を、さらにキャリアガスとして水素(Ｈ２)を供給することによって、Ｓiを不純物としたｎ型ＧaＮの半導体コア１０７を成長させることができる。ここで、ｎ型ＧaＮは、六方晶系の結晶成長となり、サファイア基板１０１表面に対して垂直方向をｃ軸方向にして成長させることにより、六角柱形状の半導体コアが得られる。成長方向や成長温度などの成長条件に依存するが、成長させる半導体コアの直径が数１０ｎｍから数１００ｎｍ程度の小さい場合に断面がほぼ円形に近い形状になりやすい傾向があり、直径が０．５μｍ程度から数μｍに大きくなると断面がほぼ六角形で成長させることが容易になる傾向がある。
【００６３】
上記レジスト層１０５の穴１０５Ａ,マスク層１０３の穴１０３Ａを複数個形成し、この複数個の穴１０５Ａ,１０３Ａに露出した複数箇所のｎ型ＧaＮ膜１０２の一部１０２Ａに触媒金属１０６を形成して、複数本の棒状の半導体コア１０７を形成する。
【００６４】
次に、図１１に示すように、ＭＯＣＶＤにより、ｎ型ＧaＮからなる半導体コア１０７およびマスク層１０３を覆うように、ｐ型ＩnＧaＮからなる量子井戸層１０８を成膜する。この量子井戸層１０８は、発光波長に応じて設定温度を７５０℃にし、キャリアガスに窒素(Ｎ２)、成長ガスにＴＭＧおよびＮＨ３、トリメチルインジウム(ＴＭＩ)を供給することで、ｎ型ＧaＮの半導体コア１０７上およびマスク層１０３上にｐ型ＩnＧaＮからなる量子井戸層１０８を形成することができる。なお、この量子井戸層は、ＩnＧaＮ層とｐ型ＧaＮ層の間に電子ブロック層としてｐ型ＡlＧaＮ層を入れてもよい。また、ＧaＮの障壁層とＩnＧaＮの量子井戸層を交互に積層した多重量子井戸構造であってもよい。
【００６５】
次に、半導体層形成工程において、図１１に示すように、ＭＯＣＶＤにより、量子井戸層１０８の全面にｐ型ＧaＮからなる半導体層１１０を形成する。この半導体層１１０は、設定温度を９００℃にし、成長ガスとしてＴＭＧおよびＮＨ３を使用し、ｐ型不純物供給用にＣｐ２Ｍｇを用いることによってｐ型ＧaＮからなる半導体層１１０を形成できる。
【００６６】
上記ＭＯＣＶＤによる量子井戸層１０８および半導体層１１０の成長において、触媒金属１０６を付けた状態で成膜するので、半導体コア１０７の側面１０７Ｂを覆う部分の成長速度に比べて、触媒金属１０６と半導体コア１０７の先端面１０７Ａとの間の部分の成長速度が速く、例えば１０〜１００倍になる。具体的一例として、触媒金属１０６が付着した箇所のＧaＮの成長速度が５０〜１００μｍ/時であるのに対して、触媒金属が付着していない箇所のＧaＮの成長速度は１〜２μｍ/時になる。よって、量子井戸層１０８，半導体層１１０は、その先端部１０８Ａ,１１０Ａの膜厚が、側面部１０８Ｂ,１１０Ｂの膜厚に比べて厚くなる。
【００６７】
次に、図１２に示すように、触媒金属除去工程において、半導体コア１０７上の触媒金属１０６をエッチングにより除去した後に洗浄を行い、アニールにより半導体層１１０を活性にする。ここで、上記半導体コア１０７の先端面１０７Ａを覆う量子井戸層１０８,半導体層１１０の先端部１０８Ａ,１１０Ａの肉厚が半導体コア１０７の側面１０７Ｂを覆う量子井戸層１０８,半導体層１１０の側面部１０８Ｂ,１１０Ｂの肉厚よりも厚いので、金属除去面のダメージや欠陥がＰＮ接合に悪影響を及ぼし難くなる。また、エッチングの際に半導体コア１０７が半導体層１１０から露出することを防止できる。
【００６８】
次に、図１３に示すように、ｐ型ＧaＮからなる半導体層１１０の全面に導電膜１１１を形成する。この導電膜１１１の材質は、ポリシリコン，ＩＴＯ(錫添加酸化インジウム)等を採用できる。この導電膜１１１の膜厚は例えば２００ｎｍとする。そして、上記導電膜１１１を成膜後、５００℃から６００℃で熱処理を行うことで、ｐ型ＧaＮからなる半導体層１１０と導電膜１１１とのコンタクト抵抗を下げることができる。なお、導電膜１１１は、これに限らず、例えば厚さ５ｎｍのＡg／ＮiまたはＡu／Ｎiの半透明の積層金属膜などを用いてもよい。この積層金属膜の成膜には蒸着法あるいはスパッタ法を用いることができる。さらに、より導電層の抵抗を下げるために、ＩＴＯによる導電膜上にＡg／ＮiまたはＡu／Ｎiの積層金属膜を積層してもよい。
【００６９】
次に、図１４に示すように、ドライエッチングのＲＩＥ(反応性イオンエッチング)により、半導体コア１０７上およびマスク層１０３上で横方向に延在する部分の導電膜１１１を除去する。また、上記ＲＩＥにより、半導体コア１０７の先端面１０７Ａ上を覆う半導体層１１０の先端部１１０Ａを或る厚さ分だけ除去する。また、上記ＲＩＥにより、マスク層１０３上で導電膜１１１を越えて横方向に延在する領域の半導体層１１０を除去する。また、上記ＲＩＥにより、マスク層１０３上で導電膜１１１を越えて横方向に延在する領域の量子井戸層１０８を除去する。
【００７０】
前述の如く、上記ＲＩＥの前には、量子井戸層１０８の先端部１０８Ａの膜厚は、側面部１０８Ｂの膜厚に比べて十分に厚く、半導体層１１０の先端部１１０Ａの膜厚が側面部１１０Ｂの膜厚に比べて十分に厚いので、上記ＲＩＥの後に、先端部で半導体コア１０７が露出することはない。したがって、上記ＲＩＥにより、半導体コア１０７の先端面を覆う量子井戸層１０８,半導体層１１０と、半導体コア１０７の側面を覆う量子井戸層１０８,半導体層１１０,導電膜１１１とが残る。
【００７１】
次に、図１５に示すように、エッチングにより、マスク層１０３(図１４に示す)を除去する。このマスク層１０３が酸化シリコン(ＳiＯ２)あるいは窒化シリコン(Ｓi３Ｎ４)で構成されている場合、フッ酸(ＨＦ)を含んだ溶液を用いることにより、容易に半導体コア１０７および半導体コア１０７を覆う半導体層１１０,導電膜１１１の部分に影響を与えずにマスク層１０３をエッチングできる。また、ＣＦ４やＸeＦ２を用いたドライエッチングにより、容易に半導体コア１０７および半導体コア１０７を覆う半導体層１１０,導電膜１１１の部分に影響を与えずにマスク層１０３をエッチングすることができる。これにより、半導体コア１０７は、サファイア基板１０１側の露出部分１０７Ｃの外周面が露出する。
【００７２】
次に、図１６に示すように、ＲＩＥ(反応性イオンエッチング)により、下地ｎ型ＧaＮ膜１０２をエッチングして、サファイア基板１０１表面を露出させる。これにより、半導体コア１０７に連なるｎ型ＧaＮからなる段部１０２Ｂが形成される。ここで、先端面１０７Ａ上の半導体層１１０と量子井戸層１０８の厚さが下地ｎ型ＧaＮ膜１０２の厚さに比べて十分に厚くなるようにしているので、上記ＲＩＥにより、半導体コア１０７の先端面１０７Ａが露出しないようにできる。
【００７３】
これにより、上記ｎ型ＧaＮからなる半導体コア１０７とｐ型ＩnＧaＮからなる量子井戸層１０８とｐ型ＧaＮからなる半導体層１１０および導電膜１１１,ｎ型ＧaＮからなる段部１０２Ｂで構成される棒状構造の発光素子がサファイア基板１０１上に形成される。
【００７４】
次に、切り離し工程において、イソプロピルアルコール(ＩＰＡ)水溶液中に基板を浸し、超音波(例えば数１０ＫＨz)を用いて下地基板(サファイア基板１０１)を基板平面に沿って振動させることにより、下地基板上に立設する半導体コア１０７を折り曲げるように、量子井戸層１０８と半導体層１１０,導電膜１１１に覆われた半導体コア１０７に対して応力が働いて、図１７に示すように、量子井戸層１０８と半導体層１１０,導電膜１１１に覆われた半導体コア１０７が下地基板から切り離される。
【００７５】
こうして、下地基板から切り離なされた微細な棒状構造発光素子を製造することができる。
【００７６】
また、上記半導体コア１０７を超音波を用いて基板から切り離したが、これに限らず、切断工具を用いて半導体コアを基板から機械的に折り曲げることによって切り離してもよい。この場合、簡単な方法で基板上に設けられた微細な複数の棒状構造発光素子を短時間で切り離すことができる。
【００７７】
さらに、上記棒状構造発光素子は、半導体層１１０が半導体コア１０７の外周面から半径方向外向に結晶成長し、径方向の成長距離が短くかつ欠陥が外向に逃げるため、結晶欠陥の少ない半導体層１１０により半導体コア１０７を覆うことができる。したがって、特性の良好な棒状構造発光素子を実現することができる。
【００７８】
この発光素子の製造方法によれば、下地基板から切り離された微細な棒状構造発光素子１００を製造することができる。また、上記サファイア基板１０１を再利用できる。また、上記棒状構造発光素子１００は、使用する半導体の量を少なくでき、発光素子を用いた装置の薄型化と軽量化が可能となると共に、半導体層１１０で覆われた半導体コア１０７の全周から光が放出されることにより発光領域が広くなるので、発光効率が高く省電力な発光装置,バックライト,照明装置および表示装置などを実現することができる。また、図１６に示すように、ＲＩＥ(反応性イオンエッチング)により、下地ｎ型ＧaＮ膜１０２をエッチングして段部１０２Ｂを形成したが、この下地ｎ型ＧaＮ膜１０２のエッチングを省略して段部１０２Ｂのない下地ｎ型ＧaＮ膜１０２から半導体コア１０７を切り離して、段部１０２Ｂを有していない棒状構造発光素子を作製してもよい。
【００７９】
ここで、棒状構造発光素子１００の直径を１μｍ、長さを２５μｍとしているので、１個当たりの棒状構造発光素子１００の発光面積すなわち量子井戸層１０８の面積は、略(２５×π×(０．５)２μｍ２−(露出部分１０７Ｃの外周面積))となる(２,５００πμｍ２以下)。
【００８０】
そして、この第２実施形態の発光装置は、図１７に示す棒状構造発光素子１００の長手方向が基板(図示せず)の実装面に対して平行になるように、棒状構造発光素子１００を同一基板の実装面上に略均等に分散して１００個以上配置する。
【００８１】
上記発光装置によれば、１個当たりの発光面の面積が２,５００πμｍ２以下(より好ましくは６２５πμｍ２以下)の複数の棒状構造発光素子１００を同一基板の実装面上に配置することによって、発光面の中心部においても基板側への横方向の熱流出が行われて、発光面の中心部を含めて発光素子の温度が低下するので、発光時の温度上昇が抑制される。そして、そのような微細な棒状構造発光素子１００を同一基板の実装面上に１００個以上配置することにより、明るさばらつきを有する複数の棒状構造発光素子１００を集合したときの全体の明るさのばらつきを、１つの棒状構造発光素子１００の明るさばらつきの１／１０以下に低減できる。上記棒状構造発光素子１００の温度上昇による発光効率の低下量は素子毎にばらつくが、棒状構造発光素子１００の１個当たりの発光面の面積を２,５００πμｍ２以下(より好ましくは６２５πμｍ２以下)にすることより温度上昇が抑制されて、発光効率の低下量のばらつきが抑制されるので、微細な棒状構造発光素子１００を１００個以上用いることによる明るさばらつきの低減効果がさらに高まる。
【００８２】
さらに、棒状構造発光素子１００を微小化して、同一基板の実装面上に分散させて配置することによって、例えば１個の発光素子と同等の光量を複数の微細な棒状構造発光素子１００で得つつ、樹脂に照射される光が分散されて光強度を弱めることができ、樹脂の劣化を抑制して長寿命化が図れる。
【００８３】
このようにして、上記発光装置によれば、発光時の温度上昇を抑制しつつ発光を分散させることにより、明るさのばらつきが少なくかつ長寿命化と高効率化が実現することができる。
【００８４】
ここで、複数の棒状構造発光素子１００の発光面積の総和に対して４倍以上の面積の基板(図示せず)上に複数の棒状構造発光素子１００を略均等に分散して配置することによって、発光により棒状構造発光素子１００に生じた熱の基板側への横方向の流出が効率よく行われるため、発光時の温度上昇がさらに抑制され、より長寿命化、高効率化が図れる。
【００８５】
また、複数の棒状構造発光素子１００の長手方向が基板(図示せず)の実装面に対して平行になるように、複数の棒状構造発光素子１００を基板の実装面上に配置することによって、径方向に対して軸方向(長手方向)の長さの比を大きくできるので、発光面の面積が同じ条件では発光面が正方形のときよりも基板側への横方向の熱流出が効率よく行われ、発光時の温度上昇がさらに抑制され、より長寿命化、高効率化が図れる。
【００８６】
また、棒状の棒状構造発光素子１００が、棒状の半導体コア１０７を同心状に囲む筒状の発光面(量子井戸層１０８)を有することによって、１個当たりの発光面の面積が２,５００πμｍ２以下(より好ましくは６２５πμｍ２以下)の複数の棒状構造発光素子１００が同一基板の実装面上に１００個以上配置されているという条件の範囲内で、棒状構造発光素子１００の１個あたりの発光面の面積が増大し、所定の明るさを得るための発光素子数を削減することができ、コストを削減できる。
【００８７】
また、棒状の棒状構造発光素子１００が、ｐ型の棒状の半導体コア１０７と、その半導体コア１０７の外周を覆うように形成されたｎ型の筒状の半導体層１１０とを有し、半導体コア１０７の一端側が露出していることによって、半導体コア１０７の一端側の露出部分１０７Ｃに一方の電極を接続し、半導体コア１０７の他端側の半導体層１１０に電極を接続することが可能となり、両端に電極を離して接続でき、半導体層１１０に接続する電極と半導体コア１０７の露出部分１０７Ｃが短絡するのを防ぐので、配線が容易にできる。
【００８８】
なお、上記半導体コア１０７の露出部分１０７Ｃと半導体層１１０に覆われた被覆部分のそれぞれの断面は六角形状に限るものではなく、他の多角形や円形の断面形状でもよく、また、半導体コアの露出部分と被覆部分とが異なる断面形状であってもよい。
【００８９】
また、この実施形態の発光素子の製造方法によれば、上記ｎ型の半導体コア１０７の先端面１０７Ａだけでなく側面１０７Ｂにもｐ型の半導体層１１０を形成するので、ｐｎ接合の面積を大きくでき、発光面積を大きくすることができ、発光効率を向上できる。また、上記触媒金属１０６を用いてｎ型の半導体コア１０７を形成するので、ｎ型の半導体コア１０７の成長速度を速くできる。このため、半導体コア１０７を従来に比べ短時間で長くでき、ｎ型の半導体コア１０７の長さと比例関係になる発光面積を一層大きくすることができる。また、上記ｎ型の半導体コア１０７の先端面１０７Ａおよび側面がｐ型の半導体層１１０で覆われるので、ｐ型の半導体層１１０のための電極とｎ型の半導体コア１０７とが短絡することを防止できる。
【００９０】
また、この実施形態の発光素子の製造方法によれば、触媒金属１０６を残した状態でｐ型の量子井戸層１０８,ｐ型の半導体層１１０を形成するので、ｎ型の半導体コア１０７の形成とｐ型の量子井戸層１０８,ｐ型の半導体層１１０の形成とを同一製造装置内で連続して行うことができる。よって、工程削減、製造時間の短縮ができる。また、上記ｎ型の半導体コア１０７を形成後、この半導体コア１０７を製造装置外に出す必要が無いので、ｎ型の半導体コア１０７の表面にコンタミが付着しないようにでき、素子特性を改善できる。また、上記ｎ型の半導体コア１０７の形成とｐ型の量子井戸層１０８,ｐ型の半導体層１１０の形成とを連続して行うことができるので、大きな温度変化や成長の停止などを回避して結晶性を改善でき、素子特性を改善できる。また、上記ｎ型の半導体コア１０７を形成した直後に触媒金属１０６を除去するエッチングを行わないことで、ｎ型の半導体コア１０７の表面(すなわち、ｐ型の半導体層１１０との界面)へのダメージを無くすることができ、素子特性を改善できる。
【００９１】
また、この実施形態では、サファイア基板１０１上に触媒金属１０６を付けたままでｎ型の半導体コア１０７とｐ型の半導体層１１０を順に形成するので、触媒金属１０６に接する部分の成長速度が触媒金属１０６に接しない部分の成長速度に比べて格段に(例えば１０〜１００倍)速くなる。したがって、寸法の縦横比が高い発光素子を作製できる。この第２実施形態では、一例として、棒状構造発光素子１００の直径を１μｍ、長さを２５μｍとしている。また、上記触媒金属１０６下でｎ型の半導体コア１０７とｐ型の半導体層１１０とを連続して積層できるので、ＰＮ接合部の欠陥を少なくすることができる。
【００９２】
また、この実施形態の製造方法によれば、マスク層１０３を除去して、半導体コア１０７のサファイア基板１０１側の露出部分１０７Ｃを露出させるので、半導体層１１０のエッチング量を少なくできる。また、上記棒状構造発光素子１００は、半導体コア１０７に連なるｎ型ＧaＮからなる段部１０２Ｂによって、半導体コア１０７に対して容易にコンタクトを取ることができる。また、上記棒状構造発光素子１００は、量子井戸層１０８により発光効率を向上できる。
【００９３】
また、上記実施形態では、サファイア基板１０１上にｎ型ＧaＮ膜１０２を成膜したが、サファイア基板１０１上にｎ型ＧaＮ膜１０２を成膜する工程をなくして、サファイア基板１０１上に直接にマスク層１０３を形成してもよい。また、上記実施形態では、触媒金属除去工程において、半導体コア１０７上の触媒金属１０６をエッチングにより除去したが、この触媒金属除去工程をなくして、触媒金属１０６を残したままで導電膜１１１を形成してもよい。また、上記実施形態では、図１４に示すように、ＲＩＥによって、導電膜１１１,ｐ型ＧaＮからなる半導体層１１０,量子井戸層１０８をエッチングしたが、このＲＩＥによるエッチング工程をなくし、次のマスク層１０３を除去する工程において、各層一斉リフトオフによりマスク層１０３を除去してもよい。
【００９４】
また、上記第２実施形態では、ＭＯＣＶＤ装置を用いて半導体コア１０７を結晶成長させたが、ＭＢＥ(分子線エピタキシャル)装置などの他の結晶成長装置を用いて半導体コアを形成してもよい。また、成長穴を有する成長マスクを用いて半導体コアを基板上に結晶成長させたが、基板上に金属種を配置して、金属種から半導体コアを結晶成長させてもよい。
【００９５】
また、上記第２実施形態では、半導体層１１０に覆われた半導体コア１０７を、超音波を用いてサファイア基板１０１から切り離したが、これに限らず、切断工具を用いて半導体コアを基板から機械的に折り曲げて切り離してもよい。この場合、簡単な方法で基板上に設けられた微細な複数の棒状構造発光素子を短時間で切り離すことができる。
【００９６】
〔第３実施形態〕
【００９７】
図１８はこの発明の第３実施形態の発光装置の製造方法に用いる絶縁性基板の平面図を示している。なお、この第３実施形態の発光装置に用いられる棒状構造発光素子は、第１,第２実施形態の発光素子を用いてもよいし、他の棒状の発光素子を用いてもよい。
【００９８】
この第３実施形態の発光装置では、図１８に示すように、まず、基板作成工程において、実装面に、第１,第２の電極の一例としての金属電極２０１,２０２を形成した絶縁性基板２００を作成する。絶縁性基板２００はガラス、セラミック、酸化アルミニウム、樹脂のような絶縁体、またはシリコンのような半導体表面にシリコン酸化膜を形成し、表面が絶縁性を有するような基板である。ガラス基板を用いる場合は、表面にシリコン酸化膜、シリコン窒化膜のような下地絶縁膜を形成するのが望ましい。
【００９９】
上記金属電極２０１,２０２は、印刷技術を利用して所望の電極形状に形成している。なお、金属膜および感光体膜を一様に積層し、所望の電極パターンを露光し、エッチングして形成してもよい。
【０１００】
図１８では省略されているが、金属電極２０１,２０２には外部から電位を与えられるように、パッドを形成している。
【０１０１】
次に、配列工程において、金属電極２０１,２０２が対向する部分(配列領域)に棒状構造発光素子を配列する。図１８では、図を見やすくするため、棒状構造発光素子を配列する配列領域を９×３個としているが、実際は１００個以上の任意の個数の配列領域とする。
【０１０２】
図１９は図１８のXIX−XIX線から見た断面模式図である。
【０１０３】
まず、塗布工程において、図１９に示すように、絶縁性基板２００上に、棒状構造発光素子２１０を含んだイソプロピルアルコール(ＩＰＡ)２１１を薄く塗布する。ＩＰＡ２１１の他に、エチレングリコール、プロピレングリコール、メタノール、エタノール、アセトン、またはそれらの混合物でもよい。あるいは、ＩＰＡ２１１は、他の有機物からなる液体、水などを用いることができる。
【０１０４】
ただし、液体を通じて金属電極２０１,２０２間に大きな電流が流れてしまうと、金属電極２０１,２０２間に所望の電圧差を印加できなくなってしまう。そのような場合には、金属電極２０１,２０２を覆うように、絶縁性基板２００表面全体に、１０ｎｍ〜３０ｎｍ程度の絶縁膜をコーティングすればよい。
【０１０５】
棒状構造発光素子２１０を含むＩＰＡ２１１を塗布する厚さは、次に棒状構造発光素子２１０を配列する工程で、棒状構造発光素子２１０が配列できるよう、液体中で棒状構造発光素子２１０が移動できる厚さである。したがって、ＩＰＡ２１１を塗布する厚さは、棒状構造発光素子２１０の太さ以上であり、例えば、数μｍ〜数ｍｍである。塗布する厚さは薄すぎると、棒状構造発光素子２１０が移動し難くなり、厚すぎると、液体を乾燥する時間が長くなる。また、ＩＰＡの量に対して、棒状構造発光素子２１０の量は、１×１０4本／ｃｍ3〜１×１０7本／ｃｍ3が好ましい。
【０１０６】
棒状構造発光素子２１０を含むＩＰＡ２１１を塗布するために、棒状構造発光素子２１０を配列させる金属電極の外周囲に枠を形成し、その枠内に棒状構造発光素子２１０を含むＩＰＡ２１１を所望の厚さになるように充填してもよい。しかしながら、棒状構造発光素子２１０を含むＩＰＡ２１１が粘性を有する場合は、枠を必要とせずに、所望の厚さに塗布することが可能である。
【０１０７】
ＩＰＡやエチレングリコール、プロピレングリコール、…、またはそれらの混合物、あるいは、他の有機物からなる液体、または水などの液体は、棒状構造発光素子２１０の配列工程のためには粘性が低いほど望ましく、また加熱により蒸発しやすい方が望ましい。
【０１０８】
次に、金属電極２０１,２０２間に電位差を与える。この第３実施形態では、１Ｖの電位差とするのが適当であった。金属電極２０１,２０２の電位差は、０．１〜１０Ｖを印加することができるが、０．１Ｖ以下では棒状構造発光素子２１０の配列が悪くなり、１０Ｖ以上では金属電極間の絶縁が問題になり始める。したがって、１〜５Ｖが好ましく、更には１Ｖ程度とするのが好ましい。
【０１０９】
図２０は上記棒状構造発光素子２１０が金属電極２０１,２０２上に配列する原理を示している。図２０に示すように、金属電極２０１に電位ＶLを印加し、金属電極２０２に電位ＶR(ＶL＜ＶR)を印加すると、金属電極２０１には負電荷が誘起され、金属電極２０２には正電荷が誘起される。そこに棒状構造発光素子２１０が接近すると、棒状構造発光素子２１０において、金属電極２０１に近い側に正電荷が誘起され、金属電極２０２に近い側に負電荷が誘起される。この棒状構造発光素子２１０に電荷が誘起されるのは静電誘導による。すなわち、電界中に置かれた棒状構造発光素子２１０は、内部の電界が０となるまで表面に電荷が誘起されることによる。その結果、各電極と棒状構造発光素子２１０との間に静電力により引力が働き、棒状構造発光素子２１０は、金属電極２０１,２０２間に生じる電気力線に沿うと共に、各棒状構造発光素子２１０に誘起された電荷がほぼ等しいので、電荷による反発力により、ほぼ等間隔に一定方向に規則正しく配列する。しかしながら、例えば、第２実施形態に示す棒状構造発光素子では、半導体層１１０に覆われた半導体コア１０７の露出部分側の向きは一定にならず、ランダムになる。
【０１１０】
以上のように、棒状構造発光素子２１０が金属電極２０１,２０２間に発生した外部電場により、棒状構造発光素子２１０に電荷を発生させ、電荷の引力により金属電極２０１,２０２に棒状構造発光素子２１０を吸着させるので、棒状構造発光素子２１０の大きさは、液体中で移動可能な大きさであることが必要である。したがって、棒状構造発光素子２１０の大きさは、液体の塗布量(厚さ)により変化する。液体の塗布量が少ない場合は、棒状構造発光素子２１０はナノオーダーサイズでなければならないが、液体の塗布量が多い場合は、マイクロオーダーサイズであってもかまわない。
【０１１１】
棒状構造発光素子２１０が電気的に中性ではなく、正または負に帯電している場合は、金属電極２０１,２０２間に静的な電位差(ＤＣ)を与えるだけでは、棒状構造発光素子２１０を安定して配列することができない。例えば、棒状構造発光素子２１０が正味として正に帯電した場合は、正電荷が誘起されている金属電極２０２との引力が相対的に弱くなる。そのため、棒状構造発光素子２１０の配列が非対象になる。
【０１１２】
そのような場合は、図２１に示すように、金属電極２０１,２０２間にＡＣ電圧を印加することが好ましい。図２１においては、金属電極２０２に基準電位を、金属電極２０１には振幅ＶPPL／２のＡＣ電圧を印加している。こうすることにより、棒状構造発光素子２１０が帯電している場合でも、配列を対象に保つことができる。なお、この場合の金属電極２０２に与える交流電圧の周波数は、１０Ｈz〜１ＭＨzとするのが好ましく、５０Ｈz〜１ｋＨzとするのが最も配列が安定し、より好ましい。さらに、金属電極２０１,２０２間に印加するＡＣ電圧は、正弦波に限らず、矩形波、三角波、ノコギリ波など、周期的に変動するものであればよい。なお、ＶPPLは１Ｖ程度とするのが好ましかった。
【０１１３】
次に、金属電極２０１,２０２上に、棒状構造発光素子２１０を配列させた後、絶縁性基板２００を加熱することにより、液体を蒸発させて乾燥させ、棒状構造発光素子２１０を金属電極２０１,２０２間の電気力線に沿って等間隔に配列させて固着させる。
【０１１４】
図２２は上記棒状構造発光素子２１０を配列した絶縁性基板２００の平面図を示している。なお、図２２では、図を見やすくするために棒状構造発光素子２１０の数を少なくしているが、実際は１００個以上の棒状構造発光素子２１０が同一の絶縁性基板２００上に配置されている。
【０１１５】
図２２に示す棒状構造発光素子２１０を配列した絶縁性基板２００を、液晶表示装置などのバックライトに用いることにより、薄型化と軽量化が可能でかつ発光効率が高く省電力なバックライトを実現することができる。また、この棒状構造発光素子２１０を配列した絶縁性基板２００を照明装置として用いることにより、薄型化と軽量化が可能でかつ発光効率が高く省電力な照明装置を実現することができる。
【０１１６】
上記棒状構造発光素子２１０のｐｎの極性は、一方に揃っておらず、ランダムに配列されている。このため、駆動時は交流電圧により駆動されて、異なる極性の棒状構造発光素子２１０が交互に発光することになる。
【０１１７】
また、上記発光装置の製造方法によれば、独立した電位が夫々与えられる２つの金属電極２０１,２０２を単位とする配列領域が形成された絶縁性基板２００を作成し、その絶縁性基板２００上に、１個当たりの発光面積が２,５００πμｍ２以下(より好ましくは６２５πμｍ２以下)の複数の棒状構造発光素子２１０を含んだ液体を塗布する。その後、２つの金属電極２０１,２０２に独立した電圧を夫々印加して、微細な棒状構造発光素子２１０を２つの金属電極２０１,２０２により規定される位置に配列させる。これにより、上記棒状構造発光素子２１０を所定の絶縁性基板２００上に容易に配列させることができる。
【０１１８】
したがって、従来のように発光ダイオードを１つ１つ基板上の所定の位置に配置する必要がなく、多数の微細な発光ダイオードを精度よく所定の位置に配置させることができる。
【０１１９】
この発光装置の製造方法によって、発光時の温度上昇を抑制しつつ発光を分散させることにより、明るさのばらつきが少なくかつ長寿命化と高効率化が可能な発光装置を製造することができる。
【０１２０】
また、上記発光装置の製造方法では、使用する半導体の量を少なくできる。さらに、上記棒状構造発光素子２１０は、半導体層で覆われた半導体コアの側面全体から光が放出されることにより発光領域が広くなるので、発光効率が高く省電力な発光装置を実現することができる。
【０１２１】
また、上記発光装置では、複数の棒状構造発光素子２１０の発光面積の総和に対して４倍以上の面積の絶縁性基板２００の実装面上に複数の発光素子を略均等に分散して配置することによって、発光により発光素子に生じた熱の横方向への流出が効率よく行われるため、発光時の温度上昇がさらに抑制され、より長寿命化、高効率化が図れる。
【０１２２】
また、複数の棒状構造発光素子２１０の長手方向が絶縁性基板２００の実装面に対して平行になるように、棒状構造発光素子２１０を絶縁性基板２００の実装面上に配置することによって、径方向に対して軸方向(長手方向)の長さの比を大きくできるので、発光面の面積が同じ条件では発光面が正方形のときよりも絶縁性基板２００への横方向の熱流出が効率よく行われ、発光時の温度上昇がさらに抑制され、より長寿命化、高効率化が図れる。また、この発光装置の製造方法は、電極間に電圧を印加することによる物体の分極を利用しているため、棒状構造発光素子の両端を分極させるのに都合がよく、棒状構造発光素子に対して相性がよい。
【０１２３】
また、上記棒状構造発光素子２１０は、発光ダイオードであって、金属電極２０１(第１の電極)にアノードがされると共に金属電極２０２(第２の電極)にカソードが接続された発光ダイオードと、金属電極２０１(第１の電極)にカソードが接続されると共に金属電極２０２(第２の電極)にアノードが接続された発光ダイオードとが混在して絶縁性基板２００上に配置されることになる。そして、この発光装置では、交流電源によって金属電極２０１(第１の電極)と金属電極２０２(第２の電極)との間に交流電圧を印加して複数の発光ダイオードを駆動することによって、多数の発光ダイオードに対してアノードとカソードの向きを揃えて配置する必要がなく、工程を簡略化できる。
【０１２４】
また、少なくとも金属電極２０１(第１の電極)および金属電極２０２(第２の電極)を、複数の棒状構造発光素子２１０を駆動するための電極として用いることによって、配線工程を簡略化してコストを削減できる。
【０１２５】
上記第３実施形態の発光装置の製造方法では、棒状構造発光素子を用いたが、発光素子はこれに限らず、円形状、楕円状、正方形状、矩形状、多角形状などの平坦な発光面を有し、その発光面が基板に対して平行になるように実装面上に配置される形態の発光素子でもよい。しかしながら、この第３実施形態の発光装置の製造方法は、電極間に電圧を印加することによる物体の分極を利用するので、分極させるのに好都合な棒状の発光素子が望ましい。
【０１２６】
〔第４実施形態〕
図２３〜図２５はこの発明の第４実施形態の発光装置の製造方法の工程図を示している。
【０１２７】
この第４実施形態の発光装置の製造方法は、第２実施形態のような棒状構造発光素子を同一基板の実装面上に１００個以上配置するものである。この発光装置の製造方法に用いる棒状構造発光素子は、第１導電型の棒状の半導体コアと、その半導体コアの外周を覆うように形成された第２導電型の筒状の半導体層とを有し、棒状の発光素子の半導体コアの一端側が露出しているものであればよい。
【０１２８】
上記第４実施形態の発光装置の製造方法では、図２３に示すように、まず、基板作成工程において、実装面に第１,第２の電極の一例としての金属電極３０１,３０２を形成した絶縁性基板３００を作成する。
【０１２９】
次に、配列工程において、絶縁性基板３００上に、長手方向が絶縁性基板３００の実装面に対して平行になるように１００個以上の棒状構造発光素子３１０を配置する。この配列工程では、第３実施形態の発光装置の製造方法と同様の方法を用いて、金属電極３０１,３０２上に、液体中の棒状構造発光素子３１０を配列させた後、絶縁性基板３００を加熱することにより、液体を蒸発させて乾燥させ、棒状構造発光素子３１０を金属電極３０１,３０２間の電気力線に沿って等間隔に配列させて固着させる。
【０１３０】
上記棒状構造発光素子３１０は、棒状のｎ型ＧaＮからなる半導体コア３１１と、上記半導体コア３１１の一端側の部分を覆わないで露出部分３１１aとするように、半導体コア３１１の露出部分３１１a以外の被覆部分３１１bを覆うｐ型ＧaＮからなる半導体層３１２とを備えている。上記棒状構造発光素子３１０の一端側の露出部分３１１aを金属電極３０１に接続すると共に、棒状構造発光素子３１０の他端側の半導体層３１２を金属電極３０２に接続する。
【０１３１】
次に、図２４に示すように、絶縁性基板３００上に層間絶縁膜３０３を形成し、その層間絶縁膜３０３をパターンニングして金属電極３０１上と金属電極３０２上にコンタクトホール３０３aを夫々形成する。
【０１３２】
次に、図２５に示すように、２つのコンタクトホール３０３aを埋めるように金属配線３０４,３０５を形成する。
【０１３３】
このようにして、絶縁性基板３００の実装面上に配置された１００個以上の棒状構造発光素子３１０を一括して配置すると共に、複数の棒状構造発光素子３１０に金属配線を一括して接続することができる。ここで、棒状構造発光素子３１０の１個当たりの発光面積を２,５００πμｍ２以下(より好ましくは６２５πμｍ２以下)とする。また、図２３〜図２５では、棒状構造発光素子３１０の中央部が絶縁性基板３００から浮いた状態で示されているが、実際は、棒状構造発光素子３１０は、第３実施形態の棒状構造発光素子の配列方法におけるＩＰＡ水溶液の乾燥時に、絶縁性基板３００表面と棒状構造発光素子３１０の隙間の液滴が蒸発により縮小するときに発生するスティクションにより中央部分が撓んで絶縁性基板３００上に接している。なお、棒状発光素子３１０が直接絶縁性基板３００上に接しない場合であっても、層間絶縁膜３０３を介して絶縁性基板３００と接することとなる。
【０１３４】
なお、棒状構造発光素子３１０の中央部分と絶縁性基板３００との間に、棒状構造発光素子３１０を支持するように金属部を設けて、棒状構造発光素子３１０の中央部分が金属部を介して絶縁性基板３００に接するようにしてもよい。
【０１３５】
上記発光装置の製造方法によれば、従来のように発光ダイオードを１つ１つ基板上の所定の位置に配置する必要がなく、多数の微細な発光ダイオードを精度よく所定の位置に配置させることができ、発光時の温度上昇を抑制しつつ発光を分散させることにより、明るさのばらつきが少なくかつ長寿命化と高効率化が可能な発光装置を製造することができる。
【０１３６】
上記発光装置では、複数の棒状構造発光素子３１０の発光面積の総和に対して４倍以上の面積の絶縁性基板３００の実装面上に複数の棒状構造発光素子３１０を略均等に分散して配置することによって、発光により発光素子に生じた熱の基板側への横方向の流出が効率よく行われるため、発光時の温度上昇がさらに抑制され、より長寿命化、高効率化が図れる。
【０１３７】
また、複数の棒状構造発光素子３１０の長手方向が絶縁性基板３００の実装面に対して平行になるように、棒状構造発光素子３１０を絶縁性基板３００の実装面上に配置することによって、径方向に対して軸方向(長手方向)の長さの比を大きくできるので、発光面の面積が同じ条件では発光面が正方形のときよりも絶縁性基板３００側への横方向の熱流出が効率よく行われ、発光時の温度上昇がさらに抑制され、より長寿命化、高効率化が図れる。また、この発光装置の製造方法は、電極間に電圧を印加することによる物体の分極を利用しているため、棒状構造発光素子の両端を分極させるのに都合がよく、棒状構造発光素子に対して相性がよい。
【０１３８】
また、上記複数の棒状構造発光素子３１０は、露出部分３１１aがアノード、被覆部分３１１bがカソードの発光ダイオードであって、金属電極３０１(第１の電極)にアノードがされると共に金属電極３０２(第２の電極)にカソードが接続された発光ダイオードと、金属電極３０１(第１の電極)にカソードが接続されると共に金属電極３０２(第２の電極)にアノードが接続された発光ダイオードとが混在して絶縁性基板３００上に配置されことになる。そして、この発光装置では、交流電源によって金属電極３０１(第１の電極)と金属電極３０２(第２の電極)との間に交流電圧を印加して複数の発光ダイオードを駆動することによって、多数の発光ダイオードに対してアノードとカソードの向きを揃えて配置する必要がなく、工程を簡略化できる。
【０１３９】
また、棒状構造発光素子３１０が、棒状の半導体コア３１１を同心状に囲む筒状の発光面を有することによって、１個当たりの発光面の面積が２,５００πμｍ２以下(より好ましくは６２５πμｍ２以下)の複数の棒状構造発光素子３１０が同一絶縁性基板３００の実装面上に１００個以上配置されているという条件の範囲内で、棒状構造発光素子３１０の１個あたりの発光面の面積が増大し、所定の明るさを得るための発光素子数を削減することができ、コストを削減できる。
【０１４０】
また、棒状構造発光素子３１０が、ｐ型の棒状の半導体コア３１１と、その半導体コア３１１の外周を覆うように形成されたｎ型の筒状の半導体層３１２とを有し、半導体コア３１１の一端側が露出していることによって、半導体コア３１１の一端側の露出部分３１１aに一方の電極を接続し、半導体コア１０７の他端側の半導体層３１２に電極を接続することが可能となり、両端に電極を離して接続でき、半導体層３１２に接続する電極と半導体コア３１１の露出部分３１１aが短絡するのを防ぐので、配線が容易にできる。
【０１４１】
〔第５実施形態〕
図２６〜図３１はこの発明の第５実施形態の発光装置の製造方法の工程図を示している。なお、図２６〜図３０では、発光装置の一部のみを示し、図３１で発光装置の全体像を示している。
【０１４２】
この第５実施形態の発光装置の製造方法は、第２実施形態のような棒状構造発光素子を同一基板の実装面上に１００個以上配置するものである。この発光装置の製造方法に用いる棒状構造発光素子は、第１導電型の棒状の半導体コアと、その半導体コアの外周を覆うように形成された第２導電型の筒状の半導体層とを有し、棒状の発光素子の半導体コアの一端側が露出しているものであればよい。
【０１４３】
この第４実施形態の発光装置の製造方法では、図２６の断面図および図２７の平面図に示すように、まず、基板作成工程において、実装面に第１,第２の電極の一例としての金属電極４０１,４０２が形成された絶縁性基板４００を作成する。
【０１４４】
次に、配列工程において、絶縁性基板４００上に、長手方向が絶縁性基板４００の実装面に対して平行になるように複数の棒状構造発光素子４１０を配置する。この配列工程では、第３実施形態の発光装置の製造方法と同様の方法を用いて、金属電極４０１,４０２上に、液体中の棒状構造発光素子４１０を配列させた後、絶縁性基板４００を加熱することにより、液体を蒸発させて乾燥させ、棒状構造発光素子４１０を金属電極４０１,４０２間の電気力線に沿って等間隔に配列させる。
【０１４５】
上記棒状構造発光素子４１０は、棒状のｎ型ＧaＮからなる半導体コア４１１と、上記半導体コア４１１の一端側の部分を覆わないで露出部分４１１aとするように、半導体コア４１１の露出部分４１１a以外の被覆部分４１１bを覆うｐ型ＧaＮからなる半導体層４１２とを備えている。上記棒状構造発光素子４１０の一端側の露出部分４１１aを金属電極４０１に導電性接着剤などの金属インクからなる接着部４０３により接続すると共に、棒状構造発光素子４１０の他端側の半導体層４１２を金属電極４０２に導電性接着剤などの金属インクからなる接着部４０４により接続する。ここで、金属インクは、インクジェット法などにより絶縁性基板４００上の所定の箇所に塗布する。
【０１４６】
次に、図２８の平面図および図２９の断面図に示すように、絶縁性基板４００上の複数の棒状構造発光素子４１０が配置された領域に蛍光体４２０を選択的に塗布する(蛍光体塗布工程)。ここで、蛍光体は、インクジェット法などにより絶縁性基板４００上の所定の領域に塗布する。なお、絶縁性基板４００上の複数の棒状構造発光素子４１０が配置された領域に、蛍光体を含む透明樹脂を選択的に塗布してもよい。
【０１４７】
次に、図３０に示すように、蛍光体４２０の塗布後に、絶縁性基板４００上に透明樹脂からなる保護膜４２１を形成する。
【０１４８】
このようにして、絶縁性基板４００の実装面上に複数の棒状構造発光素子４１０を一括して配置すると共に、複数の棒状構造発光素子４１０に金属配線を一括して接続することができる。
【０１４９】
そして、基板分割工程において、図３１の平面図に示すように、絶縁性基板４００を複数の分割基板４３０に分割する。ここで、複数の分割基板４３０の夫々は、この発明の発光装置であって、棒状構造発光素子４１０が１００個以上有するように、絶縁性基板４００から分割される。
【０１５０】
なお、上記基板分割工程において、絶縁性基板４００を少なくとも２種類以上の形状が異なる分割基板に分割してもよい。
【０１５１】
この発光装置の製造方法では、棒状構造発光素子４１０の１個当たりの発光面積を２,５００πμｍ２以下(より好ましくは６２５πμｍ２以下)とする。また、図２６, 図２９,図３０では、棒状構造発光素子４１０の中央部が絶縁性基板４００から浮いた状態で示されているが、実際は、棒状構造発光素子４１０は、第３実施形態の棒状構造発光素子の配列方法におけるＩＰＡ水溶液の乾燥時に、絶縁性基板４００表面と棒状構造発光素子４１０の隙間の液滴が蒸発により縮小するときに発生するスティクションにより中央部分が撓んで絶縁性基板４００上に接している。
【０１５２】
なお、棒状構造発光素子４１０の中央部分と絶縁性基板４００との間に、棒状構造発光素子４１０を支持するように金属部を設けて、棒状構造発光素子４１０の中央部分が金属部を介して絶縁性基板４００に接するようにしてもよい。
【０１５３】
上記発光装置の製造方法によれば、従来のように発光素子を１つ１つ基板上の所定の位置に配置する必要がなく、多数の微細な発光素子を精度よく所定の位置に配置させることができ、発光時の温度上昇を抑制しつつ発光を分散させることにより、明るさのばらつきが少なくかつ長寿命化と高効率化が可能な発光装置を製造することができる。
【０１５４】
上記発光装置では、複数の棒状構造発光素子４１０の発光面積の総和に対して４倍以上の面積の絶縁性基板４００の実装面上に複数の棒状構造発光素子４１０を略均等に分散して配置することによって、発光により棒状構造発光素子４１０に生じた熱の基板側への横方向の流出が効率よく行われるため、発光時の温度上昇がさらに抑制され、より長寿命化、高効率化が図れる。
【０１５５】
また、複数の棒状構造発光素子４１０の長手方向が絶縁性基板３００の実装面に対して平行になるように、棒状構造発光素子４１０を絶縁性基板４００の実装面上に配置することによって、径方向に対して軸方向(長手方向)の長さの比を大きくできるので、発光面の面積が同じ条件では発光面が平坦な正方形のときよりも基板側への横方向の熱流出が効率よく行われ、発光時の温度上昇がさらに抑制され、より長寿命化、高効率化が図れる。また、この発光装置の製造方法は、電極間に電圧を印加することによる物体の分極を利用しているため、棒状構造発光素子の両端を分極させるのに都合がよく、棒状構造発光素子に対して相性がよい。
【０１５６】
また、上記棒状構造発光素子４１０は、露出部分４１１aがアノード、被覆部分４１１bがカソードの発光ダイオードであって、金属電極４０１(第１の電極)にアノードがされると共に金属電極４０２(第２の電極)にカソードが接続された発光ダイオードと、金属電極４０１(第１の電極)にカソードが接続されると共に金属電極４０２(第２の電極)にアノードが接続された発光ダイオードとが混在して絶縁性基板４００上に配置されことになる。そして、この発光装置では、交流電源によって金属電極４０１(第１の電極)と金属電極４０２(第２の電極)との間に交流電圧を印加して複数の発光ダイオードを駆動することによって、多数の発光ダイオードに対してアノードとカソードの向きを揃えて配置する必要がなく、工程を簡略化できる。
【０１５７】
また、上記発光装置の製造方法において、複数の棒状構造発光素子４１０を絶縁性基板４００上に配列させる配列工程の後、基板分割工程において絶縁性基板４００を、１００個以上の棒状構造発光素子４１０が夫々配置された複数の分割基板４３０に分割することにより、各工程を流動する基板数を少なくして大幅にコストを削減できる。
【０１５８】
また、絶縁性基板４００上に複数の棒状構造発光素子４１０を配列した後、絶縁性基板４００上の複数の棒状構造発光素子４１０が配置された領域に蛍光体４２０を選択的に塗布することによって、材料費で大きな比率を占める蛍光体の使用量を減らしてコストを削減できる。
【０１５９】
また、棒状の棒状構造発光素子４１０が、棒状の半導体コア４１１を同心状に囲む筒状の発光面を有することによって、１個当たりの発光面の面積が２,５００πμｍ２以下(より好ましくは６２５πμｍ２以下)の複数の棒状構造発光素子４１０が同一絶縁性基板４００の実装面上に１００個以上配置されているという条件の範囲内で、棒状構造発光素子４１０の１個あたりの発光面の面積が増大し、所定の明るさを得るための発光素子数を削減することができ、コストを削減できる。
【０１６０】
〔第６実施形態〕
図３２はこの発明の第６実施形態の照明装置に用いられる発光装置の平面図を示し、図３３は上記発光装置の側面図を示している。
【０１６１】
この第６実施形態の照明装置に用いられる発光装置５００は、図３２,図３３に示すように、正方形状の放熱板５０１上に、１００個以上の棒状構造発光素子(図示せず)が配置された円形状の絶縁性基板５０２が実装されている。ここで、円形状の絶縁性基板５０２は、第５実施形態の発光装置の製造方法を用いて製造された１００個以上の棒状構造発光素子が配置された分割基板である。
【０１６２】
図３４は図３２,図３３に示す発光装置５００を用いた照明装置の一例としてのＬＥＤ電球５１０の側面図を示している。このＬＥＤ電球５１０は、図３４に示すように、外部のソケットに嵌めて商用電源に接続するための電源接続部としての口金５１１と、その口金５１１に一端が接続され、他端が徐々に拡径する円錐形状の放熱部５１２と、放熱部５１２の他端側を覆う透光部５１３とを備えている。上記放熱部５１２内に、絶縁性基板５０２を透光部５１３側に向けて発光装置５００を配置している。
【０１６３】
上記構成の照明装置によれば、図３２,図３３に示す発光装置５００を用いることにより、明るさのばらつきが少なくかつ長寿命化と高効率化が図れる照明装置を実現することができる。
【０１６４】
また、上記複数の棒状構造発光素子が配置された絶縁性基板５０２を放熱板５０１上に取り付けることによって、さらに放熱効果が向上する。
【０１６５】
〔第７実施形態〕
図３５はこの発明の第７実施形態の発光装置を用いたバックライトの平面図を示している。
【０１６６】
この第７実施形態のバックライト６００は、図３５に示すように、放熱板の一例としての長方形状の支持基板６０１上に、複数の発光装置６０２が互いに所定の間隔をあけて格子状に実装されている。ここで、発光装置６０２は、第５実施形態の発光装置の製造方法を用いて製造された１００個以上の棒状構造発光素子が配置された分割基板である。
【０１６７】
上記構成のバックライトによれば、発光装置６０２を用いることにより、明るさのばらつきが少なくかつ長寿命化と高効率化が図れるバックライトを実現することができる。
【０１６８】
また、上記発光装置６０２を支持基板６０１上に取り付けることによって、さらに放熱効果が向上する。
【０１６９】
上記第１〜第７実施形態では、発光ダイオードを発光素子として用いた発光装置、発光装置の製造方法、照明装置およびバックライトについて説明したが、この発明の発光素子は発光ダイオードに限らず、半導体レーザー、有機ＥＬ(Electro Luminescence：エレクトロ・ルミネッセンス)、無機ＥＬ(真性ＥＬ)などの発光素子を用いた発光装置、発光装置の製造方法、照明装置およびバックライトにこの発明を適用してもよい。
【０１７０】
また、上記第２実施形態では、半導体コアおよび半導体層に、ＧaＮを母材とする半導体を用いたが、ＧaＡs,ＡlＧaＡs,ＧaＡsＰ,ＩnＧaＮ,ＡlＧaＮ,ＧaＰ,ＺnＳe,ＡlＧaＩnＰなどを母材とする半導体を用いた発光素子にこの発明を適用してもよい。また、半導体コアをｎ型とし、半導体層をｐ型としたが、導電型が逆の棒状構造発光素子にこの発明を適用してもよい。また、断面が六角形の棒状の半導体コアを有する棒状構造発光素子について説明したが、これに限らず、断面が円形や楕円の棒状であってもよいし、断面が他の多角形状の棒状の半導体コアを有する棒状構造発光素子にこの発明を適用してもよい。
【０１７１】
また、上記第２実施形態では、棒状構造発光素子の直径を１μｍとし長さを１０μｍ〜３０μｍのマイクロオーダーサイズとしたが、直径または長さのうちの少なくとも直径が１μｍ未満のナノオーダーサイズの素子でもよく、発光面積が２,５００πμｍ以下(より好ましくは６２５πμｍ２以下)であればよい。上記棒状構造発光素子の半導体コアの直径は５００ｎｍ以上かつ１００μｍ以下が好ましく、数１０ｎｍ〜数１００ｎｍの棒状構造発光素子に比べて半導体コアの直径のばらつきを抑えることができ、発光面積すなわち発光特性のばらつきを低減でき、歩留まりを向上できる。
【０１７２】
なお、棒状構造発光素子の発光面積の下限を規定するとすれば、３．１４×１０−３μｍ２である(直径１ｎｍ、長さ１μｍの棒状の半導体コアの外周に筒状に発光面を形成したときの面積)。または、発光素子が正方形の板状であれば、一辺が５６ｎｍである。いずれの形状の発光素子もこれ以下のサイズは形成が困難である。また、同一基板の実装面上に配置する発光素子の個数の上限を規定するとすれば、１億個であり、これ以上は歩留まりを保って配列させるのが困難である。
【０１７３】
また、上記第２実施形態では、ＭＯＣＶＤ装置を用いて半導体コアやキャップ層を結晶成長させているが、ＭＢＥ(分子線エピタキシャル)装置などの他の結晶成長装置を用いて半導体コアやキャップ層を形成してもよい。
【０１７４】
この発明の具体的な実施の形態について説明したが、この発明は上記の実施形態に限定されるものではなく、この発明の範囲内で種々変更して実施することができる。
【０１７５】
また、この発明の発光装置は、
１個当たりの発光面の面積が９００πμｍ２以下の複数の発光素子が同一基板の実装面上に１００個以上配置されていることを特徴とする。
【０１７６】
ここで、上記複数の発光素子は、円形状、楕円状、正方形状、矩形状、多角形状などの平坦な発光面を有する発光素子に限らず、筒状、畝状、半球状などの曲面で形成された発光面を有する発光素子であってもよい。また、上記複数の発光素子は、基板に直接接しているか、または、基板に熱伝導体を介して接しており、その両方の接し方をした発光素子が組み合わされていてもよい。
【０１７７】
上記構成によれば、１個当たりの発光面の面積が９００πμｍ２以下の複数の発光素子を同一基板の実装面上に配置することによって、発光素子が基板に直接接した状態(または熱伝導体を介して間接的に接した状態)では、発光面の中心部においても基板側への横方向の熱流出が行われて、発光面の中心部を含めて発光素子の温度が低下するので、発光時の温度上昇が抑制される。そして、そのような微細な発光素子を同一基板の実装面上に１００個以上配置することにより、明るさばらつきを有する複数の発光素子を集合したときの全体の明るさのばらつきを、１つの発光素子の明るさばらつきの１／１０以下に低減できる。上記発光素子の温度上昇による発光効率の低下量は素子毎にばらつくが、発光素子の１個当たりの発光面の面積を９００πμｍ２以下にすることより温度上昇が抑制されて、発光効率の低下量のばらつきが抑制されるので、微細な発光素子を１００個以上用いることによる明るさばらつきの低減効果がさらに高まる。さらに、発光素子を微小化して、同一基板上に分散させて配置することによって、例えば１個の発光素子と同等の光量を複数の微細な発光素子で得つつ、樹脂に照射される光が分散されて光強度を弱めることができ、樹脂の劣化を抑制して長寿命化が図れる。これにより、発光時の温度上昇を抑制しつつ発光を分散させることにより、明るさのばらつきが少なくかつ長寿命化と高効率化が実現できる。
【０１７８】
また、一実施形態の発光装置では、
上記基板の実装面の面積は、上記複数の発光素子の発光面積の総和に対して４倍以上であって、
上記複数の発光素子は、上記基板の実装面上に略均等に分散して配置されている。
【０１７９】
上記実施形態によれば、複数の発光素子の発光面積の総和に対して４倍以上の面積の基板の実装面上に複数の発光素子を略均等に分散して配置することによって、発光により発光素子に生じた熱の基板側への横方向の流出が効率よく行われると共に温度分布が均一になるため、発光時の温度上昇がさらに抑制され、より長寿命化、高効率化が図れる。
【０１８０】
また、例えば、図４０,図４１に示すように、１個当たりの発光面の面積が９００πμｍ２以下の平坦な正方形(一辺の長さａ)の発光面を有する発光素子９１０を、正方形状の基板９００上に略均等に分散して配置する。このとき、１個あたりの発光素子９１０の発光面積(ａ２)に対して、１個の発光素子９１０が占有する基板９００の面積を４倍(４ａ２)にすると、従来の図３９に示す１つの発光素子(ＬＥＤチップ９０１)に比べて、図４０,図４１に示すように、互いに隣接する発光素子９１０間の距離を十分に確保しつつ、発光素子９１０の発光を分散させて光強度を弱めて、樹脂９１２の劣化を抑制することができる。
【０１８１】
また、一実施形態の発光装置では、
上記複数の発光素子は、棒状であって、
上記複数の発光素子の長手方向が上記基板の実装面に対して平行になるように、上記複数の発光素子が上記基板の実装面上に配置されている。
【０１８２】
上記実施形態によれば、棒状の複数の発光素子の長手方向が基板の実装面に対して平行になるように、複数の発光素子を基板の実装面上に配置することによって、径方向に対して軸方向(長手方向)の長さの比を大きくできるので、発光素子の発光面の面積が同じ条件では発光面が平坦な正方形のときよりも基板側への横方向の熱流出が効率よく行われ、発光時の温度上昇がさらに抑制され、より長寿命化、高効率化が図れる。
【０１８３】
また、一実施形態の発光装置では、
上記棒状の発光素子は、棒状のコアを同心状に囲む筒状の発光面を有する。
【０１８４】
上記実施形態によれば、棒状の発光素子が、棒状のコアを同心状に囲む筒状の発光面を有することによって、１個当たりの発光面の面積が９００πμｍ２以下の複数の発光素子が同一基板の実装面上に１００個以上配置されているという条件の範囲内で、発光素子１個あたりの発光面の面積が増大し、所定の明るさを得るための発光素子数を削減することができ、コストを削減できる。
【０１８５】
また、一実施形態の発光装置では、
上記複数の発光素子は、発光ダイオードであって、
上記基板上に所定の間隔をあけて形成された第１の電極と第２の電極との間に上記複数の発光ダイオードが接続され、
上記複数の発光ダイオードは、上記第１の電極にアノードが接続されると共に上記第２の電極にカソードが接続された発光ダイオードと、上記第１の電極にカソードが接続されると共に上記第２の電極にアノードが接続された発光ダイオードとが混在して上記基板上に配置され、
交流電源によって上記第１の電極と上記第２の電極との間に交流電圧を印加して上記複数の発光ダイオードが駆動される。
【０１８６】
上記実施形態によれば、多数の発光ダイオードに対してアノードとカソードの向きを揃えて配置する必要がなく、工程を簡略化できる。また、上記第１,第２の電極間に接続する複数の発光ダイオードの極性を揃えて配列する必要がないので、製造時に複数の発光ダイオードの極性(向き)を揃える工程が不要となり工程を簡略化できる。また、発光ダイオードの極性(向き)を識別するために、発光ダイオードにマークを設ける必要がなく、極性識別のために発光ダイオードを特別な形状にする必要がなくなる。よって、発光ダイオードの製造工程を簡略化でき、製造コストも抑えることができる。なお、発光ダイオードのサイズが小さな場合や発光ダイオードの個数が多い場合、極性を揃えて発光ダイオードを配列するものに比べて、上記製造工程を格段に簡略化できる。
【０１８７】
また、一実施形態の発光装置では、
上記基板が放熱板上に取り付けられている。
【０１８８】
上記実施形態によれば、基板を放熱板上に取り付けることによって、さらに放熱効果が向上する。
【０１８９】
また、この発明の発光装置の製造方法では、
１個当たりの発光面積が９００πμｍ２以下の複数の発光素子が同一基板の実装面上に１００個以上配置されている発光装置を製造する発光装置の製造方法であって、
少なくとも第１の電極および第２の電極を上記実装面に有する上記基板を作成する基板作成工程と、
上記基板上に上記複数の発光素子を含んだ溶液を塗布する塗布工程と、
少なくとも上記第１の電極と上記第２の電極に電圧を印加して、上記複数の発光素子を少なくとも上記第１の電極および上記第２の電極により規定される位置に配列させる配列工程と
を有することを特徴とする。
【０１９０】
上記構成によれば、少なくとも第１の電極および第２の電極を実装面に有する基板を作成し、その基板上に微細な複数の発光素子を含んだ液体を塗布する。その後、少なくとも第１の電極と第２の電極に電圧を印加して、微細な複数の発光素子を少なくとも第１の電極および第２の電極により規定される位置に配列させる。これにより、上記複数の発光素子を基板上の所定の位置に容易に配列させることができる。したがって、従来のように発光ダイオードを１つ１つ基板上の所定の位置に配置する必要がなく、多数の微細な発光ダイオードを精度よく所定の位置に配置させることができる。
【０１９１】
この発光装置の製造方法によって、発光時の温度上昇を抑制しつつ発光を分散させることにより、明るさのばらつきが少なくかつ長寿命化と高効率化が可能な発光装置を実現することができる。また、上記発光装置の製造方法では、微細な複数の発光素子のみに半導体を用いることによって、使用する半導体の量を少なくできる。
【０１９２】
また、一実施形態の発光装置の製造方法では、
上記配列工程の後、上記基板を複数の分割基板に分割する基板分割工程を有し、
上記複数の分割基板上の夫々には、１００個以上の上記発光素子が配置されている。
【０１９３】
上記実施形態によれば、大面積の基板上に複数の発光素子を配列しておき、その基板を１００個以上の発光素子が夫々配置された複数の分割基板に分割するので、各工程を流動する基板数を少なくして大幅にコストを削減できる。
【０１９４】
また、一実施形態の発光装置の製造方法では、
少なくとも上記第１の電極および上記第２の電極は、上記複数の発光素子を駆動するための電極として用いられる。
【０１９５】
上記実施形態によれば、少なくとも第１の電極および第２の電極を、複数の発光素子を駆動するための電極として用いることによって、配線工程を簡略化してコストを削減できる。
【０１９６】
また、一実施形態の発光装置の製造方法では、
上記配列工程の後、上記基板上の上記複数の発光素子が配置された領域に蛍光体を選択的に塗布する蛍光体塗布工程を有する。
【０１９７】
上記実施形態によれば、基板上に複数の発光素子を配列した後、基板上の複数の発光素子が配置された領域に蛍光体を選択的に塗布することによって、材料費で大きな比率を占める蛍光体の使用量を減らしてコストを削減できる。
【０１９８】
また、一実施形態の発光装置の製造方法では、
上記複数の発光素子は、棒状であって、
上記複数の発光素子の長手方向が上記基板の実装面に対して平行になるように、上記複数の発光素子が上記基板の実装面上に配置されている。
【０１９９】
上記実施形態によれば、この発光装置の製造方法は、電極間に電圧を印加することによる物体の分極を利用しているため、棒状の発光素子の両端を分極させるのに都合がよく、棒状の発光素子に対して相性がよい。
【０２００】
また、一実施形態の発光装置の製造方法では、
上記棒状の発光素子は、棒状のコアを同心状に囲む筒状の発光面を有する。
【０２０１】
上記実施形態によれば、棒状の発光素子が棒状のコアを同心状に囲む筒状の発光面を有することによって、１個当たりの発光面の面積が９００πμｍ２以下の複数の発光素子が同一基板の実装面上に１００個以上配置されているという条件の範囲内で、発光素子１個あたりの発光面の面積が増大し、所定の明るさを得るための発光素子数を削減できる。
【０２０２】
また、一実施形態の発光装置の製造方法では、
上記棒状の発光素子は、第１導電型の棒状の半導体コアと、その半導体コアの外周を覆うように形成された第２導電型の筒状の半導体層とを有し、
上記棒状の発光素子の上記半導体コアの一端側が露出している。
【０２０３】
上記実施形態によれば、棒状の発光素子が、第１導電型の棒状の半導体コアと、その半導体コアの外周を覆うように形成された第２導電型の筒状の半導体層とを有し、半導体コアの一端側が露出していることによって、半導体コアの一端側の露出部分に一方の電極を接続し、半導体コアの他端側の半導体層に電極を接続することが可能となり、両端に電極を離して接続でき、半導体層に接続する電極と半導体コアの露出部分が短絡するのを防ぐので、配線が容易にできる。
【０２０４】
また、この発明の照明装置では、
上記のいずれか１つの発光装置を備えたことを特徴とする。
【０２０５】
上記構成によれば、上記発光装置を用いることにより、明るさのばらつきが少なくかつ長寿命化と高効率化が実現できる。
【０２０６】
また、この発明のバックライトでは、
上記のいずれか１つの発光装置を備えたことを特徴とする。
【０２０７】
上記構成によれば、上記発光装置を用いることにより、明るさのばらつきが少なくかつ長寿命化と高効率化が実現できる。
【符号の説明】
【０２０８】
１…ｎ型ＧaＮ基板
２…量子井戸層
３…ｐ型ＧaＮ層
１０…半導体チップ
１００…棒状構造発光素子
１０１…サファイア基板
１０２…ｎ型ＧaＮ膜
１０３…マスク層
１０５…レジスト層
１０６…触媒金属
１０７…半導体コア
１０８…量子井戸層
１１０…半導体層
１１１…導電膜
２００…絶縁性基板
２０１,２０２…金属電極
２１０…棒状構造発光素子
２１１…ＩＰＡ
３００…絶縁性基板
３１０…棒状構造発光素子
３０１,３０２…金属電極
３０３…層間絶縁膜
３０４,３０５…金属配線
３１１…半導体コア
３１１a…露出部分
３１１b…被覆部分
３１２…半導体層
４００…絶縁性基板
４１０…棒状構造発光素子
４０１,４０２…金属電極
４０３,４０４…接着部
４１１…半導体コア
４１１a…露出部分
４１１b…被覆部分
４１２…半導体層
４２０…蛍光体
４２１…保護膜
４３０…発光装置
５００…発光装置
５１０…ＬＥＤ電球
５１１…口金
５１２…放熱部
５１３…透光部
６００…バックライト
６０１…支持基板
６０２…発光装置
【図１】
0005492822.tif 000002
【図２】
0005492822.tif 000003
【図３】
0005492822.tif 000004
【図４】
0005492822.tif 000005
【図５】
0005492822.tif 000006
【図６】
0005492822.tif 000007
【図７】
0005492822.tif 000008
【図８】
0005492822.tif 000009
【図９】
0005492822.tif 000010
【図１０】
0005492822.tif 000011
【図１１】
0005492822.tif 000012
【図１２】
0005492822.tif 000013
【図１３】
0005492822.tif 000014
【図１４】
0005492822.tif 000015
【図１５】
0005492822.tif 000016
【図１６】
0005492822.tif 000017
【図１７】
0005492822.tif 000018
【図１８】
0005492822.tif 000019
【図１９】
0005492822.tif 000020
【図２０】
0005492822.tif 000021
【図２１】
0005492822.tif 000022
【図２２】
0005492822.tif 000023
【図２３】
0005492822.tif 000024
【図２４】
0005492822.tif 000025
【図２５】
0005492822.tif 000026
【図２６】
0005492822.tif 000027
【図２７】
0005492822.tif 000028
【図２８】
0005492822.tif 000029
【図２９】
0005492822.tif 000030
【図３０】
0005492822.tif 000031
【図３１】
0005492822.tif 000032
【図３２】
0005492822.tif 000033
【図３３】
0005492822.tif 000034
【図３４】
0005492822.tif 000035
【図３５】
0005492822.tif 000036
【図３６】
0005492822.tif 000037
【図３７】
0005492822.tif 000038
【図３８】
0005492822.tif 000039
【図３９】
0005492822.tif 000040
【図４０】
0005492822.tif 000041
【図４１】
0005492822.tif 000042
【図４２】
0005492822.tif 000043
【図４３】
0005492822.tif 000044
【図４４】
0005492822.tif 000045
【図４５】
0005492822.tif 000046
【図４６】
0005492822.tif 000047